(57)【要約】新規可逆的フォトクロミックインデノナフトピラン化合物が開示され、この可逆的フォトクロミックインデノナフトピラン化合物の例は、２Ｈ−ナフトピランの辺１に対して２，３位の基に縮合された置換または非置換のインデノ基を有することによって特徴付けられる、２Ｈ−ナフト［１，２−ｂ］ピランである。この化合物はまた、ピラン環の３位に置換基を有する。置換基はまた、５、６、７、８、９、１０、１１、１２、または１３炭素原子数の化合物で存在し得る。このような化合物を含むかまたはこのような化合物によってコーティングされる種々の基材（例えば、紙、ガラス、有機ポリマー材料など）もまた、記載される。新規インデノナフトピラン化合物またはその組み合わせと相補的フォトクロミック化合物を組込んだ、光学的に透明な物品（例えば、眼のレンズまたは他のプラスチック透明なもの）もまた、記載される。
2004531472.tif 000002
【特許請求の範囲】
【請求項１】
下式：
【化１】
2004531472.tif 000017
により表されるナフトピラン化合物であって、
式中、
（ａ）Ｒ１およびＲ２は、以下（ｉ）〜（ｖｉｉ）：
（ｉ）水素、ヒドロキシ、アミノ、一置換アミノおよび二置換アミノ、Ｃ１〜Ｃ６アルキル、Ｃ１〜Ｃ６ハロアルキル、Ｃ３〜Ｃ７シクロアルキル、アリル、ベンジル、一置換ベンジル、ハロゲンおよび基−Ｃ（Ｏ）Ｗ（ここで、Ｗは、ヒドロキシ、Ｃ１〜Ｃ６アルキル、Ｃ１〜Ｃ６アルコキシ、フェニル、Ｃ３〜Ｃ７シクロアルキルオキシ、一置換フェニル、フェノキシ、アミノ、モノ（Ｃ３〜Ｃ７）アルキルアミノ、ジ（Ｃ１〜Ｃ６）アルキルアミノ、モルホリノ、ピペリジノまたはピロリジルである）であって、該アミノの置換基は、Ｃ１〜Ｃ６アルキル、フェニル、ベンジルおよびナフチルからなる群から選択され、該ベンジルの置換基およびフェニルの置換基は、Ｃ１〜Ｃ６アルキル、Ｃ１〜Ｃ６アルコキシ、ピペリジノ、モルホリノ、ジ（Ｃ１〜Ｃ６）アルキルアミノまたはフルオロである；
（ｉｉ）フェニル、ナフチル、フェナントリル、ピレニル、キノリル、イソキノリル、ベンゾフラニル、チエニル、ベンゾチエニル、ジベンゾフラニル、ジベンゾチエニル、カルバゾリル、およびインドリルからなる群から選択される、無置換、一置換、二置換および三置換のメンバーであって、（ａ）の（ｉｉ）における該置換基は、ハロゲン、Ｃ１〜Ｃ６アルキル、Ｃ１〜Ｃ６アルコキシ、モルホリノ、ピペリジノ、ピロリジノ、アミノ、一置換アミノおよび二置換アミノからなる群から選択され、該アミノの置換基は、Ｃ１〜Ｃ６アルキル、フェニル、ベンジルおよびナフチルからなる群から選択される；
（ｉｉｉ）パラ位に置換基を有する一置換フェニルであって、該置換基は、別のフォトクロミックナフトピランの一員であるアリール基に結合した連結基−（ＣＨ２）ｔ−または−Ｏ−（ＣＨ２）ｔ−（ここで、ｔは、１、２、３、４、５または６の整数である）である；
（ｉｖ）基−ＯＲ５であって、ここでＲ５は、Ｃ１〜Ｃ６アルキル、Ｃ１〜Ｃ６アシル、フェニル（Ｃ１〜Ｃ３）アルキル、モノ（Ｃ１〜Ｃ６）アルキル置換フェニル（Ｃ１〜Ｃ３）アルキル、モノ（Ｃ１〜Ｃ６）アルコキシ置換フェニル（Ｃ１〜Ｃ３）アルキル、Ｃ１〜Ｃ６アルコキシ（Ｃ２〜Ｃ４）アルキル、Ｃ３〜Ｃ７シクロアルキル、モノ（Ｃ１〜Ｃ４）アルキル置換Ｃ３〜Ｃ７シクロアルキル、Ｃ１〜Ｃ６ハロアルキル、アリル、ベンゾイル、一置換ベンゾイル、ナフトイルまたは一置換ナフトイルであり、該ベンゾイル基の置換基および該ナフトイル基の置換基は、Ｃ１〜Ｃ６アルキルまたはＣ１〜Ｃ６アルコキシであるか；あるいはＲ５は、基−ＣＨ（Ｒ６）Ｑであり、ここでＲ６は、水素またはＣ１〜Ｃ３アルキルであり、そしてＱは、−ＣＮ、−ＣＦ３、または−ＣＯＯＲ７であり、そしてＲ７は、水素またはＣ１〜Ｃ３アルキルであるか；あるいはＲ５は、基−Ｃ（Ｏ）Ｖであり、ここでＶは、水素、Ｃ１〜Ｃ６アルコキシ、フェノキシ、モノ（Ｃ１〜Ｃ６）アルキル置換フェノキシもしくはジ（Ｃ１〜Ｃ６）アルキル置換フェノキシ、モノ（Ｃ１〜Ｃ６）アルコキシ置換フェノキシもしくはジ（Ｃ１〜Ｃ６）アルコキシ置換フェノキシ、無置換アリール基、一置換アリール基、もしくは二置換アリール基、アミノ、モノ（Ｃ１〜Ｃ６）アルキルアミノ、ジ（Ｃ１〜Ｃ６）アルキルアミノ、フェニルアミノ、モノ（Ｃ１〜Ｃ６）アルキル置換フェニルアミノもしくはジ（Ｃ１〜Ｃ６）アルキル置換フェニルアミノ、またはモノ（Ｃ１〜Ｃ６）アルコキシ置換フェニルアミノもしくはジ（Ｃ１〜Ｃ６）アルコキシ置換フェニルアミノであり、該アリール基の置換基は、Ｃ１〜Ｃ６アルキルまたはＣ１〜Ｃ６アルコキシである；
（ｖ）基−ＣＨ（Ｑ’）２であって、ここでＱ’は、−ＣＮまたは−ＣＯＯＲ８であり、ここでＲ８は、水素、Ｃ１〜Ｃ６アルキル、フェニル（Ｃ１〜Ｃ３）アルキル、モノ（Ｃ１〜Ｃ６）アルキル置換フェニル（Ｃ１〜Ｃ３）アルキル、モノ（Ｃ１〜Ｃ６）アルコキシ置換フェニル（Ｃ１〜Ｃ３）アルキル、または無置換アリール基、一置換アリール基もしくは二置換アリール基であり、該アリール基の置換基は、それぞれＣ１〜Ｃ６アルキルまたはＣ１〜Ｃ６アルコキシである；
（ｖｉ）基−ＣＨ（Ｒ９）Ｇであって、ここでＲ９は、水素、Ｃ１〜Ｃ６アルキルまたは無置換アリール基、一置換アリール基、もしくは二置換アリール基であり、そしてＧは、ヒドロキシ、Ｃ１〜Ｃ６アルコキシ、アリールオキシ、アミノ、モノ（Ｃ１〜Ｃ６）アルキルアミノ、ジ（Ｃ１〜Ｃ６）アルキルアミノ、フェニルアミノ、モノ（Ｃ１〜Ｃ６）アルキル置換フェニルアミノもしくはジ（Ｃ１〜Ｃ６）アルキル置換フェニルアミノ、またはモノ（Ｃ１〜Ｃ６）アルコキシ置換フェニルアミノもしくはジ（Ｃ１〜Ｃ６）アルコキシ置換フェニルアミノ、−ＣＯＯＲ８、−ＣＯＲ１０あるいは−ＣＨ２ＯＲ１１であり、ここでＲ１０は、水素、Ｃ１〜Ｃ６アルキル、無置換アリール基、一置換アリール基、もしくは二置換アリール基、アミノ、モノ（Ｃ１〜Ｃ６）アルキルアミノ、ジ（Ｃ１〜Ｃ６）アルキルアミノ、フェニルアミノ、モノ（Ｃ１〜Ｃ６）アルキル置換フェニルアミノもしくはジ（Ｃ１〜Ｃ６）アルキル置換フェニルアミノ、モノ（Ｃ１〜Ｃ６）アルコキシ置換フェニルアミノもしくはジ（Ｃ１〜Ｃ６）アルコキシ置換フェニルアミノ、ジフェニルアミノ、モノ（Ｃ１〜Ｃ６）アルキル置換ジフェニルアミノもしくはジ（Ｃ１〜Ｃ６）アルキル置換ジフェニルアミノ、モノ（Ｃ１〜Ｃ６）アルコキシ置換ジフェニルアミノもしくはジ（Ｃ１〜Ｃ６）アルコキシ置換ジフェニルアミノ、モルホリノ、またはピペリジノであり、ここでＲ１１は、水素、−Ｃ（Ｏ）Ｒ８、Ｃ１〜Ｃ６アルキル、Ｃ１〜Ｃ３アルコキシ（Ｃ１〜Ｃ６）アルキル、フェニル（Ｃ１〜Ｃ３）アルキル、モノ（Ｃ１〜Ｃ６）アルコキシ置換フェニル（Ｃ１〜Ｃ３）アルキル、または無置換アリール基、一置換アリール基、もしくは二置換アリール基であり、該アリール基の置換基は、それぞれＣ１〜Ｃ６アルキルまたはＣ１〜Ｃ６アルコキシである；ならびに
（ｖｉｉ）基Ｔであって、該Ｔは、下式：
−Ｚ［（ＯＣ２Ｈ４）ｘ（ＯＣ３Ｈ６）ｙ（ＯＣ４Ｈ８）ｚ］Ｚ’または
−［（ＯＣ２Ｈ４）ｘ（ＯＣ３Ｈ６）ｙ（ＯＣ４Ｈ８）ｚ］Ｚ’で表され、
ここで−Ｚは、−Ｃ（Ｏ）−または−ＣＨ２−であり、Ｚ’は、Ｃ１〜Ｃ３アルコキシまたは重合可能な基であり、ｘ、ｙおよびｚは、それぞれ０と５０との間の数であり、そしてｘ、ｙおよびｚの合計は、２と５０との間である；
からなる群からそれぞれ選択されるか、あるいは
（ｖｉｉｉ）Ｒ１およびＲ２は、オキソ基と一緒になって、置換もしくは無置換のスピロ炭素環式環（３〜６個の炭素原子を含む）または置換もしくは無置換のスピロ複素環式基（１個または２個の酸素原子およびスピロ炭素原子を含めて３〜６個の炭素原子を含む）を形成し、該スピロ炭素環式環およびスピロ複素環式基は、０、１、もしくは２つのベンゼン環と環を形成し、該置換基は、水素またはＣ１〜Ｃ６アルキルであり；
（ｂ）各Ｒ３は、水素、Ｃ１〜Ｃ６アルキル、Ｃ１〜Ｃ６アルコキシ、Ｃ３〜Ｃ７シクロアルキル、フェニル、ベンジル、ジ（Ｃ１〜Ｃ６）アルキルアミノ、ジシクロヘキシルアミノ、ジフェニルアミノ、ピペリジル、モルホリニル、ピリジル、ハロゲン、基Ｔ、および基−Ｃ（Ｏ）Ｗからなる群から独立して選択され、そしてｎは、０、１、もしくは２の整数であるか；またはｎが２であり、かつＲ３置換基が隣接する場合、置換基の各対は、ベンゾ、ピリジノ、ピラジノ、ピリミジノ、フラノ、ジヒドロフラノ、１，３−ジオキソロ、１，４−ジオキソロ、１，３−ジオキシノ、１，４−ジオキシノ、チオフェノ、ベンゾフロ、ベンゾチエノ、インドロ、およびインデノからなる群から選択される、置換もしくは無置換の縮合炭素環式環もしくは縮合複素環式環を独立して形成し、該縮合炭素環式環もしくは縮合複素環式環の置換基は、ハロゲン、Ｃ１〜Ｃ６アルキル、Ｃ１〜Ｃ６アルコキシ、アミノ、一置換アミノおよび二置換アミノからなる群から選択され、該アミノ置換基はＣ１〜Ｃ６アルキル、フェニル、ベンジルおよびナフチルからなる群から選択され；該Ｒ３の環の１つ目は、該ナフトピランの辺ｏ、辺ｐもしくは辺ｑに縮合しており、そして該Ｒ３の環の２つ目は、該ナフトピランの辺ｇ、辺ｈ、もしくは辺ｉに縮合しており；
（ｃ）ＢおよびＢ’は、以下（ｉ）〜（ｖｉｉｉ）：
（ｉ）モノＴ置換フェニル；
（ｉｉ）無置換アリール基、一置換アリール基、二置換アリール基および三置換アリール基；
（ｉｉｉ）９−ユロリジニル、ならびにピリジル、フラニル、ベンゾフラン−２−イル、ベンゾフラン−３−イル、チエニル、ベンゾチエン−２−イル、ベンゾチエン−３−イル、ジベンゾフラニル、ジベンゾチエニル、カルバゾイル、ベンゾピリジル、インドリニルおよびフルオレニルからなる群から選択される、無置換、一置換もしくは二置換のヘテロ芳香族基であって、（ｃ）（ｉｉ）および（ｉｉｉ）における該アリールおよびヘテロ芳香族基の置換基の各々は、ヒドロキシ、アリール、モノ（Ｃ１〜Ｃ６）アルコキシアリール、ジ（Ｃ１〜Ｃ６）アルコキシアリール、モノ（Ｃ１〜Ｃ６）アルキルアリール、ジ（Ｃ１〜Ｃ６）アルキルアリール、ハロアリール、Ｃ３〜Ｃ７シクロアルキルアリール、Ｃ３〜Ｃ７シクロアルキル、Ｃ３〜Ｃ７シクロアルキルオキシ、Ｃ３〜Ｃ７シクロアルキルオキシ（Ｃ１〜Ｃ６）アルキル、Ｃ３〜Ｃ７シクロアルキルオキシ（Ｃ１〜Ｃ６）アルコキシ、アリール（Ｃ１〜Ｃ６）アルキル、アリール（Ｃ１〜Ｃ６）アルコキシ、アリールオキシ、アリールオキシ（Ｃ１〜Ｃ６）アルキル、アリールオキシ（Ｃ１〜Ｃ６）アルコキシ、モノ（Ｃ１〜Ｃ６）アルキルアリール（Ｃ１〜Ｃ６）アルキルおよびジ（Ｃ１〜Ｃ６）アルキルアリール（Ｃ１〜Ｃ６）アルキル、モノ（Ｃ１〜Ｃ６）アルコキシアリール（Ｃ１〜Ｃ６）アルキルおよびジ（Ｃ１〜Ｃ６）アルコキシアリール（Ｃ１〜Ｃ６）アルキル、モノ（Ｃ１〜Ｃ６）アルキルアリール（Ｃ１〜Ｃ６）アルコキシおよびジ（Ｃ１〜Ｃ６）アルキルアリール（Ｃ１〜Ｃ６）アルコキシ、モノ（Ｃ１〜Ｃ６）アルコキシアリール（Ｃ１〜Ｃ６）アルコキシおよびジ（Ｃ１〜Ｃ６）アルコキシアリール（Ｃ１〜Ｃ６）アルコキシ、アミノ、モノ（Ｃ１〜Ｃ６）アルキルアミノ、ジ（Ｃ１〜Ｃ６）アルキルアミノ、ジアリールアミノ、ピペラジノ、Ｎ−（Ｃ１〜Ｃ６）アルキルピペラジノ、Ｎ−アリールピペラジノ、アジリジノ、インドリノ、ピペリジノ、モルホリノ、チオモルホリノ、テトラヒドロキノリノ、テトラヒドロイソキノリノ、ピロリル、ピロリジル、Ｃ１〜Ｃ６アルキル、Ｃ１〜Ｃ６ハロアルキル、Ｃ１〜Ｃ６アルコキシ、モノ（Ｃ１〜Ｃ６）アルコキシ（Ｃ１〜Ｃ４）アルキル、アクリルオキシ、メタクリルオキシおよびハロゲンからなる群から選択される；
（ｉｖ）ピラゾリル、イミダゾリル、ピラゾリニル、イミダゾリニル、ピロリニル、フェノチアジニル、フェノキサジニル、フェナジニルおよびアクリジニルからなる群から選択される、無置換または一置換のメンバーであって、該置換基の各々は、Ｃ１〜Ｃ６アルキル、Ｃ１〜Ｃ６アルコキシ、フェニル、およびハロゲンからなる群から選択される；
（ｖ）パラ位に置換基を有する一置換フェニルであって、該置換基は、別のフォトクロミックナフトピランの一員であるアリール基に結合した連結基−（ＣＨ２）ｔ−または−Ｏ−（ＣＨ２）ｔ−（ここで、ｔは、１、２、３、４、５または６の整数である）である；
（ｖｉ）下式：
【化２】
2004531472.tif 000018
のうちの１つにより表される基であって、
式中、Ａは、メチレンまたは酸素であり、そしてＤは、酸素または置換された窒素であり、ただし、Ｄが置換された窒素の場合、Ａはメチレンであり、該窒素の置換基は、水素、Ｃ１〜Ｃ６アルキル、およびＣ２〜Ｃ６アシルからなる群から選択され；各Ｒ１２は、Ｃ１〜Ｃ６アルキル、Ｃ１〜Ｃ６アルコキシ、ヒドロキシ、またはハロゲンであり；Ｒ１３およびＲ１４は、それぞれ水素またはＣ１〜Ｃ６アルキルであり；そしてｑは、０、１、または２の整数である；
（ｖｉｉ）Ｃ１〜Ｃ６アルキル、Ｃ１〜Ｃ６ハロアルキル、Ｃ１〜Ｃ６アルコキシ（Ｃ１〜Ｃ４）アルキル、Ｃ３〜Ｃ６シクロアルキル、モノ（Ｃ１〜Ｃ６）アルコキシ（Ｃ３〜Ｃ６）シクロアルキル、モノ（Ｃ１〜Ｃ６）アルキル（Ｃ３〜Ｃ６）−シクロアルキル、ハロ（Ｃ３〜Ｃ６）シクロアルキル、およびＣ４〜Ｃ１２ビシクロアルキル；ならびに
（ｖｉｉｉ）下式：
【化３】
2004531472.tif 000019
により表される基であって、
式中、Ｌは、水素またはＣ１〜Ｃ４アルキルであり、そしてＭは、ナフチル、フェニル、フラニル、およびチエニルからなる群から選択される、無置換、一置換、および二置換のメンバーから選択され、該基の置換基は、それぞれＣ１〜Ｃ４アルキル、Ｃ１〜Ｃ４アルコキシ、またはハロゲンである；
からなる群からそれぞれ選択されるか、あるいは
（ｄ）ＢおよびＢ’が一緒になって、フルオレン−９−イリデン、一置換フルオレン−９−イリデンもしくは二置換フルオレン−９−イリデン、またはＣ３〜Ｃ１２スピロ単環式炭化水素環、飽和Ｃ７〜Ｃ１２スピロ二環式炭化水素環、および飽和Ｃ７〜Ｃ１２スピロ三環式炭化水素環からなる群から選択される基を形成し、該フルオレン−９−イリデンの置換基は、Ｃ１〜Ｃ４アルキル、Ｃ１〜Ｃ４アルコキシ、およびハロゲンからなる群から選択され；ここで、該ハロゲンまたはハロ基は、ブロモ、クロロ、フルオロ、またはヨードであり、そしてここで該アリール基は、フェニルまたはナフチルである、
ナフトピラン化合物。
【請求項２】
請求項１に記載のナフトピラン化合物であって、ここで、
（ａ）Ｒ１およびＲ２は、以下：
（ｉ）水素、ヒドロキシ、Ｃ１〜Ｃ６アルキル、Ｃ１〜Ｃ６ハロアルキル、二置換型アミノ、Ｃ３〜Ｃ７シクロアルキル、ベンジル、一置換型ベンジル、および基−Ｃ（Ｏ）Ｗであって、ここで、Ｗは、Ｃ１〜Ｃ６アルコキシ、ジ（Ｃ１〜Ｃ６）アルキルアミノ、モルホリノ、またはピペリジノであり、該アミノの置換基は、Ｃ１〜Ｃ６アルキルであり、該ベンジルの置換基は、Ｃ１〜Ｃ６アルキルまたはＣ１〜Ｃ６アルコキシである；
（ｉｉ）フェニル、ナフチル、およびジベンゾフラニルからなる群より選択される、一置換型、二置換型および三置換型のメンバーであって、（ａ）（ｉｉ）中の該基の置換基は、Ｃ１〜Ｃ６アルキル、Ｃ１〜Ｃ６アルコキシ、二置換型アミノからなる群より選択され、該アミノの置換基は、Ｃ１〜Ｃ６アルキルである；
（ｉｉｉ）一置換型フェニルであって、連結基−Ｏ−（ＣＨ２）ｔ−であるパラ位の置換基を有し、該連結基が、別のフォトクロミックナフトピランのメンバーであるアリール基に連結され、ここで、ｔは、整数３、４、または５である；
（ｉｖ）基−ＯＲ５であって、ここで、Ｒ５は、Ｃ１〜Ｃ６アルキル、Ｃ１〜Ｃ６アシル、Ｃ１〜Ｃ６アルコキシ（Ｃ２〜Ｃ４）アルキル、ベンゾイル、または一置換型ベンゾイルであり、該ベンゾイル基の置換基は、Ｃ１〜Ｃ６アルキルまたはＣ１〜Ｃ６アルコキシであるか；あるいはＲ５は、基−ＣＨ（Ｒ６）Ｑであり、ここで、Ｒ６は、水素であり、そしてＱは、−ＣＯＯＲ７であり、そしてＲ７は、Ｃ１〜Ｃ３アルキルであるか；あるいはＲ５は、基−Ｃ（Ｏ）Ｖであり、ここで、Ｖは、Ｃ１〜Ｃ６アルコキシ、またはジ（Ｃ１〜Ｃ６）アルキルアミノである；
（ｖ）基−ＣＨ（Ｑ’）２であって、ここで、Ｑ’は、−ＣＯＯＲ８であり、ここで、Ｒ８は、Ｃ１〜Ｃ６アルキル、またはフェニル（Ｃ１〜Ｃ３）アルキルである；
（ｖｉ）基−ＣＨ（Ｒ９）Ｇであって、ここで、Ｒ９は、Ｃ１〜Ｃ６アルキルであり、そしてＧは、Ｃ１〜Ｃ６アルコキシ、−ＣＯＯＲ８、または−ＣＨ２ＯＲ１１であり、ここで、Ｒ１０は、Ｃ１〜Ｃ６アルキル、ジ（Ｃ１〜Ｃ６）アルキルアミノ、モルホリノ、またはピペリジノであり、ここで、Ｒ１１は、Ｃ１〜Ｃ６アルキル、またはＣ１〜Ｃ３アルコキシ（Ｃ１〜Ｃ６）アルキルである；および
（ｖｉｉ）以下の式：
−［（ＯＣ２Ｈ４）ｘ（ＯＣ３Ｈ６）ｙ（ＯＣ４Ｈ８）ｚ］Ｚ’
によって表される基Ｔであって、ここで、Ｚ’は、Ｃ１〜Ｃ３アルコキシまたは重合可能な基であり、ｘ、ｙおよびｚは、各々、０と５０との間の数であり、そしてｘ、ｙおよびｚの合計が、２と５０との間である；
からなる群より各々選択されるか；または
（ｖｉｉｉ）Ｒ１およびＲ２は、オキソ基、あるいは置換型または非置換型のスピロ複素環式基を一緒に形成し、該スピロ複素環式基は、１個または２個の酸素原子、およびスピロ炭素原子を含む３〜６個の炭素原子を含み、該スピロ複素環式基は、１個または２個のベンゼン環と環化され、該置換基は、Ｃ１〜Ｃ６アルキルである；
（ｂ）各Ｒ３は、水素、Ｃ１〜Ｃ６アルキル、Ｃ１〜Ｃ６アルコキシ、ジ（Ｃ１〜Ｃ６）アルキルアミノ、ピペリジル、モルホリニル、ピロリジル、ハロゲン、基Ｔ、および基−Ｃ（Ｏ）Ｗからなる群より独立して選択され、そしてｎは、整数０、１、または２であるか、またはｎが２であり、そして該Ｒ３置換基が隣接する場合、１対の置換基は、ベンゾ、ジヒドロフラノおよびベンゾフロからなる群より選択される、置換型または非置換型の縮合炭素環式環または縮合複素環式環を独立して形成し、該縮合炭素環式環または縮合複素環式環の置換基は、Ｃ１〜Ｃ６アルキル、Ｃ１〜Ｃ６アルコキシ、および二置換型アミノからなる群より選択され、該アミノの置換基は、Ｃ１〜Ｃ６アルキルであり；該Ｒ３環は、該ナフトピランのｏ側、ｐ側またはｑ側に縮合される；
（ｃ）ＢおよびＢ’は、以下：
（ｉ）一置換型または二置換型のフェニル基；
（ｉｉ）フラニル、ベンゾフラン−２−イル、チエニル、ベンゾチエン−２−イル、およびジベンゾフラニルからなる群より選択される、非置換型、一置換型または二置換型のヘテロ芳香族基であって、（ｃ）（ｉ）および（ｉｉ）中の該フェニルおよびヘテロ芳香族の置換基の各々は、ヒドロキシ、アミノ、モノ（Ｃ１〜Ｃ６）アルキルアミノ、ジ（Ｃ１〜Ｃ６）アルキルアミノ、ピペリジノ、モルホリノ、ピリル、Ｃ１〜Ｃ３アルキル、Ｃ１〜Ｃ３クロロアルキル、Ｃ１〜Ｃ３フルオロアルキル、Ｃ１〜Ｃ３アルコキシ、モノ（Ｃ１〜Ｃ３）アルコキシ（Ｃ１〜Ｃ３）アルキル、フルオロおよびクロロからなる群より選択される；
（ｉｉｉ）以下の構造式：
【化４】
2004531472.tif 000020
のうちの１つによって表される基であって、ここで、Ａは、メチレンであり、そしてＤは、酸素であり；各Ｒ１２は、Ｃ１〜Ｃ３アルキル、またはＣ１〜Ｃ３アルコキシであり；Ｒ１３およびＲ１４は、各々、水素またはＣ１〜Ｃ４アルキルであり；そしてｑは、整数０または１である；
（ｉｖ）Ｃ１〜Ｃ４アルキル；
（ｖ）以下の構造式：
【化５】
2004531472.tif 000021
によって表される基であって、ここで、Ｌは、水素またはメチルであり、そしてＭは、フェニルまたは選択された一置換型フェニルであり、該フェニルの置換基は、Ｃ１〜Ｃ３アルキル、Ｃ１〜Ｃ３アルコキシ、またはフルオロである；
からなる群より各々選択される；あるいは
（ｄ）ＢおよびＢ’は、フルオレン−９−イリデン、一置換型フルオレン−９−イリデン、または飽和Ｃ３〜Ｃ８スピロ単環式炭化水素環、飽和Ｃ７〜Ｃ１０スピロ二環式炭化水素環、および飽和Ｃ７〜Ｃ１０スピロ三環式炭化水素環からなる群より選択されるメンバーを、一緒に形成し、該フルオレン−９−イリデンの置換基は、Ｃ１〜Ｃ３アルキル、Ｃ１〜Ｃ３アルコキシ、フルオロおよびクロロからなる群より選択される；
ナフトピラン化合物。
【請求項３】
請求項２に記載のナフトピラン化合物であって、ここで、
（ａ）Ｒ１およびＲ２は、以下：
（ｉ）水素、ヒドロキシ、Ｃ１〜Ｃ３アルキル、および基−Ｃ（Ｏ）Ｗであって、ここで、Ｗは、Ｃ１〜Ｃ６アルコキシ、またはモルホリノである；
（ｉｉ）非置換型フェニル、および一置換型フェニルであって、（ａ）（ｉｉ）中の該フェニルの置換基は、Ｃ１〜Ｃ６アルコキシ、および二置換型アミノからなる群より選択され、該アミノの置換基は、Ｃ１〜Ｃ３アルキルである；
（ｉｉｉ）一置換型フェニルであって、連結基−Ｏ−（ＣＨ２）ｔ−であるパラ位の置換基を有し、該連結基が、別のフォトクロミックナフトピランのメンバーであるアリール基に連結され、ここで、ｔは、整数３である；
（ｉｖ）基−ＯＲ５であって、ここで、Ｒ５は、Ｃ１〜Ｃ６アルキル、Ｃ１〜Ｃ６アルコキシ（Ｃ２〜Ｃ４）アルキル、基−ＣＨ（Ｒ６）Ｑであり、ここで、Ｒ６は、水素またはＣ１〜Ｃ３アルキルであり、そしてＱは、−ＣＯＯＲ７であり、そしてＲ７は、Ｃ１〜Ｃ３アルキルであるか；あるいはＲ５は、基−Ｃ（Ｏ）Ｖであり、ここで、Ｖは、Ｃ１〜Ｃ６アルコキシである；
（ｖ）基−ＣＨ（Ｑ’）２であって、ここで、Ｑ’は、−ＣＯＯＲ８であり、ここで、Ｒ８は、Ｃ１〜Ｃ６アルキルである；
（ｖｉ）基−ＣＨ（Ｒ９）Ｇであって、ここで、Ｒ９は、Ｃ１〜Ｃ６アルキルであり、そしてＧは、Ｃ１〜Ｃ６アルコキシ、−ＣＯＯＲ８、−ＣＯＲ１０または−ＣＨ２ＯＲ１１であり、ここで、Ｒ１０およびＲ１１は、各々、Ｃ１〜Ｃ６アルキルである；および
（ｖｉｉ）以下の式：
−［（ＯＣ２Ｈ４）ｘ（ＯＣ３Ｈ６）ｙ（ＯＣ４Ｈ８）ｚ］Ｚ’
によって表される基Ｔであって、ここで、Ｚ’は、Ｃ１〜Ｃ３アルコキシまたは重合可能な基であり、ｘ、ｙおよびｚは、各々、０と５０との間の数であり、そしてｘ、ｙおよびｚの合計が、２と５０との間である；
からなる群より各々選択されるか；または
（ｖｉｉｉ）Ｒ１およびＲ２は、オキソ基、置換型または非置換型のスピロ複素環式基を一緒に形成し、該スピロ複素環式基は、１個の酸素原子、およびスピロ炭素原子を含む６個の炭素原子を含み、該スピロ複素環式基は、２個のベンゼン環と環化され、該置換基は、Ｃ１〜Ｃ３アルキルである；
（ｂ）各Ｒ３は、水素、Ｃ１〜Ｃ６アルキル、Ｃ１〜Ｃ６アルコキシ、モルホリニル、基Ｔ、および基−Ｃ（Ｏ）Ｗからなる群より独立して選択され、そしてｎは、整数０、１、または２であり、またはｎが２であり、そして該Ｒ３置換基が隣接する場合、１対の置換基は、ベンゾ、およびベンゾフロからなる群より選択される、置換型または非置換型の縮合炭素環式環または縮合複素環式環を独立して形成し、該縮合炭素環式環または縮合複素環式環の置換基は、Ｃ１〜Ｃ６アルコキシであり；該Ｒ３環は、該ナフトピランのｏ側、ｐ側またはｑ側に縮合される；
（ｃ）ＢおよびＢ’は、以下：
（ｉ）非置換型、一置換型または二置換型のフェニル基；
（ｉｉ）フラニル、ベンゾフラン−２−イル、チエニル、ベンゾチエン−２−イル、およびジベンゾフラニルからなる群より選択される、非置換型、一置換型または二置換型のヘテロ芳香族基であって、（ｃ）（ｉ）および（ｉｉ）中の該フェニルおよびヘテロ芳香族の置換基の各々は、ヒドロキシ、ピペリジノ、モルホリノ、Ｃ１〜Ｃ３アルキル、およびＣ１〜Ｃ３アルコキシからなる群より選択される；
（ｉｉｉ）以下の構造式：
【化６】
2004531472.tif 000022
によって表される基であって、ここで、Ａは、メチレンであり、そしてＤは、酸素であり；各Ｒ１２は、Ｃ１〜Ｃ３アルキル、またはＣ１〜Ｃ３アルコキシであり；Ｒ１３およびＲ１４は、各々、水素またはＣ１〜Ｃ３アルキルであり；そしてｑは、整数０または１である；あるいは
（ｄ）ＢおよびＢ’は、フルオレン−９−イリデン、アダマンチリデン、ボルニリデン、ノルボルニリデン、またはビシクロ［３．３．１］ノナン−９−イリデンを一緒に形成する；
ナフトピラン化合物。
【請求項４】
ナフトピラン化合物であって、以下：
（ａ）３，３，９−トリフェニル−３Ｈ−９Ｈ−インデノ［３’，２’：３，４］ナフト［１，２−ｂ］ピラン；
（ｂ）３，３−ジ（４−メトキシフェニル）−９−フェニル−３Ｈ−９Ｈ−インデノ［３’，２’：３，４］ナフト［１，２−ｂ］ピラン；
（ｃ）３−（４−メトキシフェニル）−３，９−ジフェニル−３Ｈ−９Ｈ−インデノ［３’，２’：３，４］ナフト［１，２−ｂ］ピラン；
（ｄ）３−（４−モルホリノフェニル）−３，９−ジフェニル−３Ｈ−９Ｈ−インデノ［３’，２’：３，４］ナフト［１，２−ｂ］ピラン；
（ｅ）３，３−ジ（４−メトキシフェニル）−９−（３−メトキシフェニル）−１１−メトキシ−３Ｈ−９Ｈ−インデノ［３’，２’：３，４］ナフト［１，２−ｂ］ピラン；
（ｆ）３−（４−メトキシフェニル）−３−フェニル−９−（３−メトキシフェニル）−１１−メトキシ−３Ｈ−９Ｈ−インデノ［３’，２’：３，４］ナフト［１，２−ｂ］ピラン；
（ｇ）３−（４−メトキシフェニル）−３−フェニル−９−メチル−１１−メトキシ−９−（３−メトキシフェニル）−３Ｈ−９Ｈ−インデノ［３’，２’：３，４］ナフト［１，２−ｂ］ピラン；
（ｈ）３，３−ジ（４−メトキシフェニル）−９−メチル−１１−メトキシ−９−（３−メトキシフェニル）−３Ｈ−９Ｈ−インデノ［３’，２’：３，４］ナフト［１，２−ｂ］ピラン；
（ｉ）３，３−ジ（４−メトキシフェニル）−９−メチル−１１−メトキシ−３Ｈ−９Ｈ−インデノ［３’，２’：３，４］ナフト［１，２−ｂ］ピラン；
（ｊ）３，３−ジ（４−メトキシフェニル）−９，９−ジメチル−１１−メトキシ−３Ｈ−９Ｈ−インデノ［３’，２’：３，４］ナフト［１，２−ｂ］ピラン；
（ｋ）３−（４−メトキシフェニル）−３−フェニル−９，９−ジメチル−１１−メトキシ−３Ｈ−９Ｈ−インデノ［３’，２’：３，４］ナフト［１，２−ｂ］ピラン；
（ｌ）３，３−ジ（４−メトキシフェニル）−９，９−ジメチル−７，１１−ジメトキシ−３Ｈ−９Ｈ−インデノ［３’，２’：３，４］ナフト［１，２−ｂ］ピラン；
（ｍ）３−（４−メトキシフェニル）−３−フェニル−９，９−ジメチル−７，１１−ジメトキシ−３Ｈ−９Ｈ−インデノ［３’，２’：３，４］ナフト［１，２−ｂ］ピラン；
（ｎ）３−（４−モルホリノフェニル）−３−フェニル−９，９−ジメチル−７，１１−ジメトキシ−３Ｈ−９Ｈ−インデノ［３’，２’：３，４］ナフト［１，２−ｂ］ピラン；
（ｏ）３，３−ジ（４−メトキシフェニル）−９−メチル−１１，１３−ジメトキシ−３Ｈ−９Ｈ−インデノ［３’，２’：３，４］ナフト［１，２−ｂ］ピラン；
（ｐ）３−（４−メトキシフェニル）−３−フェニル−９−メチル−１１，１３−ジメトキシ−３Ｈ−９Ｈ−インデノ［３’，２’：３，４］ナフト［１，２−ｂ］ピラン；
（ｑ）３−（４−メトキシフェニル）−３−フェニル−９，９−ジメチル−３Ｈ−９Ｈ−ベンゾ［４”，５”］インデノ［３’，２’：３，４］ナフト［１，２−ｂ］ピラン；および
（ｒ）３，３−ジ（４−メトキシフェニル−９，９−ジメチル−１１−フルオロ−３Ｈ−９Ｈ−インデノ［３’，２’：３，４］ナフト［１，２−ｂ］ピラン
から選択される、ナフトピラン化合物。
【請求項５】
ポリマー性有機ホスト材料およびフォトクロミック量の請求項１に記載のナフトピラン化合物を含む、フォトクロミック物品。
【請求項６】
請求項５に記載のフォトクロミック物品であって、ここで、前記ポリマー性有機ホスト材料は、ポリ（Ｃ１−Ｃｌ２アルキルメタクリレート）、ポリ（オキシアルキレンジメタクリレート）、ポリ（アルコキシル化フェノールメタクリレート）、酢酸セルロース、三酢酸セルロース、酢酸プロピオン酸セルロース、酢酸酪酸セルロース、ポリ（ビニルアセテート）、ポリ（ビニルアルコール）、ポリ（塩化ビニル）、ポリ（塩化ビニリデン）、熱可塑性ポリカーボネート、ポリエステル、ポリウレタン、ポリチオウレタン、ポリ（エチレンテレフタレート）、ポリスチレン、ポリ（αメチルスチレン）、コポリ（スチレン−メチルメタクリレート）、コポリ（スチレン−アクリロニトリル）、ポリビニルブチラール、ならびにビス（アリルカーボネート）モノマー、多官能性アクリレートモノマー、多官能性メタクリレートモノマー、ジエチレングリコールジメタクリレートモノマー、ジイソプロペニルベンゼンモノマー、エトキシル化ビスフェノールＡジメタクリレートモノマー、エチレングリコールビスメタクリレートモノマー、ポリ（エチレングリコール）ビスメタクリレートモノマー、エトキシル化フェノールビスメタクリレートモノマー、アルコキシル化多価アルコールアクリレートモノマー、スチレンモノマー、ウレタンアクリレートモノマー、グリシジルアクリレートモノマー、グリシジルメタクリレートモノマー、およびジアリリデンペンタエリトリトールモノマーからなる群のメンバーのポリマー、からなる群から選択される、フォトクロミック物品。
【請求項７】
請求項６に記載のフォトクロミック物品であって、ここで、前記ポリマー性有機ホスト材料が、ポリ（メチルメタクリレート）、ポリ（エチレングリコールビスメタクリレート）、ポリ（エトキシル化ビスフェノールＡジメタクリレート）、熱可塑性ポリカーボネート、ポリ（ビニルアセテート）、ポリビニルブチラール、ポリウレタン、ポリチオウレタン、ならびにジエチレングリコールビス（アリルカーボネート）モノマー、ジエチレングリコールジメタクリレートモノマー、エトキシル化フェノールビスメタクリレートモノマー、ジイソプロペニルベンゼンモノマーおよびエトキシル化トリメチロールプロパントリアクリレートモノマーからなる群のメンバーのポリマー、からなる群から選択される、固体透明ポリマーである、フォトクロミック物品。
【請求項８】
請求項７に記載のフォトクロミック物品であって、ここで、前記フォトクロミック化合物が、フォトクロミック物質が組み込まれるかまたは適用される有機ホスト材料の表面の１平方センチメートル当たり、０．０５〜２．０ｍｇの量で存在する、フォトクロミック物品。
【請求項９】
前記物品がレンズである、請求項８に記載のフォトクロミック物品。
【請求項１０】
ポリマー性有機ホスト材料およびフォトクロミック量の請求項２に記載のナフトピラン化合物を含むフォトクロミック物品であって、該ポリマー性有機ホスト材料は、ポリ（メチルメタクリレート）、ポリ（エチレングリコールビスメタクリレート）、ポリ（エトキシル化ビスフェノールＡジメタクリレート）、熱可塑性ポリカーボネート、ポリ（ビニルアセテート）、ポリビニルブチラール、ポリウレタン、ポリチオウレタン、ならびにジエチレングリコールビス（アリルカーボネート）モノマー、ジエチレングリコールジメタクリレートモノマー、エトキシル化フェノールビスメタクリレートモノマー、ジイソプロペニルベンゼンモノマーおよびエトキシル化トリメチロールプロパントリアクリレートモノマーからなる群のメンバーのポリマー、からなる群から選択される、フォトクロミック物品。
【請求項１１】
ポリマー性有機ホスト材料およびフォトクロミック量の請求項３に記載のナフトピラン化合物を含むフォトクロミック物品であって、該ポリマー性有機ホスト材料は、ポリ（メチルメタクリレート）、ポリ（エチレングリコールビスメタクリレート）、ポリ（エトキシル化ビスフェノールＡジメタクリレート）、熱可塑性ポリカーボネート、ポリ（ビニルアセテート）、ポリビニルブチラール、ポリウレタン、ポリチオウレタン、ならびにジエチレングリコールビス（アリルカーボネート）モノマー、ジエチレングリコールジメタクリレートモノマー、エトキシル化フェノールビスメタクリレートモノマー、ジイソプロペニルベンゼンモノマーおよびエトキシル化トリメチロールプロパントリアクリレートモノマーからなる群のメンバーのポリマー、からなる群から選択される、フォトクロミック物品。
【請求項１２】
光学有機樹脂モノマーの重合物およびフォトクロミック量の請求項１に記載のナフトピラン化合物を含む、フォトクロミック物品。
【請求項１３】
前記重合物の屈折率が約１．４８〜約１．７５である、請求項１２に記載のフォトクロミック物品。
【請求項１４】
前記重合物が、光学要素である、請求項１２に記載のフォトクロミック物品。
【請求項１５】
前記光学要素が眼のレンズまたはコンタクトレンズである、請求項１４に記載のフォトクロミック物品。
【請求項１６】
フォトクロミック物品であって、該フォトクロミック物品は、固体透明ポリマー性有機ホスト材料、ならびに各々フォトクロミック量の、（ａ）請求項１に記載の少なくとも１つのナフトピラン化合物、および（ｂ）約４００ｎｍと約７００ｎｍとの間の範囲内に少なくとも１つの活性化吸収極大を有する、少なくとも１つの他の有機フォトクロミック化合物を組み合わせて含む、フォトクロミック物品。
【請求項１７】
請求項１６に記載のフォトクロミック物品であって、前記ポリマー性有機ホスト材料は、ポリ（メチルメタクリレート）、ポリ（エチレングリコールビスメタクリレート）、ポリ（エトキシル化ビスフェノールＡジメタクリレート）、熱可塑性ポリカーボネート、ポリ（ビニルアセテート）、ポリビニルブチラール、ポリウレタン、ポリチオウレタン、ならびにジエチレングリコールビス（アリルカーボネート）モノマー、ジエチレングリコールジメタクリレートモノマー、エトキシル化フェノールビスメタクリレートモノマー、ジイソプロペニルベンゼンモノマーおよびエトキシル化トリメチロールプロパントリアクリレートモノマーからなる群のメンバーのポリマー、からなる群から選択される固体透明ホモポリマーまたはコポリマーである、フォトクロミック物品。
【請求項１８】
前記（ｂ）の有機フォトクロミック化合物が、ナフトピラン、ベンゾピラン、フェナントロピラン、インデノナフトピラン、オキサジン、有機金属ジチゾネート、フルギド、フルギミド、スピロ（インドリン）ピランおよびこれらの混合物からなる群より選択される、請求項１６に記載のフォトクロミック物品。
【請求項１９】
請求項１８に記載のフォトクロミック物品であって、ここで、存在する該フォトクロミック化合物の総量が、フォトクロミック物質が組み込まれるかまたは適用される有機ホスト材料の表面の１平方センチメートル当たり、０．０５〜１．０ｍｇである、フォトクロミック物品。
【請求項２０】
前記物品が眼のレンズまたはコンタクトレンズである、請求項１９に記載のフォトクロミック物品。
【請求項２１】
ポリマー性有機ホスト材料、ならびに各々フォトクロミック量の、（ａ）請求項３に記載の少なくとも１つのナフトピラン化合物、および（ｂ）約４００ｎｍと約７００ｎｍとの間の範囲内に少なくとも１つの活性化吸収極大を有する、少なくとも１つの他の有機フォトクロミック化合物を組み合わせて含む、フォトクロミック物品であって、該ポリマー性有機ホスト材料は、ポリ（メチルメタクリレート）、ポリ（エチレングリコールビスメタクリレート）、ポリ（エトキシル化ビスフェノールＡジメタクリレート）、熱可塑性ポリカーボネート、ポリ（ビニルアセテート）、ポリビニルブチラール、ポリウレタン、ポリチオウレタン、ならびにジエチレングリコールビス（アリルカーボネート）モノマー、ジエチレングリコールジメタクリレートモノマー、エトキシル化フェノールビスメタクリレートモノマー、ジイソプロペニルベンゼンモノマーおよびエトキシル化トリメチロールプロパントリアクリレートモノマーからなる群のメンバーのポリマー、からなる群から選択される、フォトクロミック物品。
【発明の詳細な説明】
【０００１】
（関連出願の引用）
本願は、２０００年１２月２９日に出願された仮出願番号６０／２５８，９７３に対する優先権を主張する。
【０００２】
（発明の説明）
本発明は、特定の新規ナフトピラン化合物に関する。より詳細には、本発明は、新規インデノ縮合フォトクロミックナフトピラン化合物ならびにこのような新規ナフトピラン化合物を含む組成物および物品に関連する。紫外線を含む光照射（例えば、太陽光または水銀灯の光における紫外線照射）に曝露される場合、多くのフォトクロミック化合物が、色における可逆的な変化を示す。紫外線照射が中断される場合、このようなフォトクロミック化合物は、その元の色または無色の状態に戻る。
【０００３】
種々のクラスのフォトクロミック化合物が、合成され、そして太陽光誘導可逆的色調変化または暗化が所望される際の適用における使用について示唆されている。米国特許第３，５６７，６０５号（Ｂｅｃｋｅｒ）は、特定のベンゾピランおよびナフトピランを含む一連のピラン誘導体を記載する。これらの化合物は、クロメンの誘導体として記載され、そして約−３０℃未満の温度で紫外線による照射下で色調変化を被る（例えば、無色から黄橙色）ことが報告される。可視光を用いた化合物の照射または約０℃より上の温度に上昇することによって、呈色状態から無色状態へ逆転することが報告される。
【０００４】
米国特許第５，０６６，８１８号は、眼の適用または他の適用について、所望されるフォトクロミック特性（すなわち、高い呈色性および適用可能な退色）を有するとして種々の３，３−ジアリール−３Ｈ−ナフト［２，１−ｂ］ピランを記載する。’８１８特許における比較例として、異性体の２，２−ジアリール−２Ｈ−ナフト［１，２−ｂ］ピランもまた開示され、これは、活性化後の退色のために容認不可能な長期間の時間を必要とすることが報告される。
【０００５】
米国特許第３，６２７，６９０号は、塩基または弱から中程度の強さの酸のいずれかを微量含むフォトクロミック２，２−ジ−置換−２Ｈ−ナフト［１，２−ｂ］ピラン組成物を記載する。ナフトピラン組成物への酸または塩基のいずれかの添加は、呈色されたナフトピランの退色速度を増加させ、これによって、眼の保護適用（例えば、サングラス）において有用にすると報告される。米国特許第３，６２７，６９０号中でさらに、前述の添加物なしでの２Ｈ−ナフト−［１，２−ｂ］ピランの退色速度が、完全な逆転に至るまで数時間から多くの日数に及ぶことが報告される。
【０００６】
インデノナフトピランは、公知であり、そして米国特許第５，６４５，７６７号、同第５，６９８，１４１号、同第５，７２３，０７２号、同第６，１１３，８１４号、および同第６，１４６，５５４号ならびに国際特許出願公開番号ＷＯ９９／１５５１８号に開示されている。これらの開示のそれぞれにおいて、インデノ基は、本発明のインデノナフトピランと比較して逆の位置にある。日本国公開特許公報Ｐ２０００−３２７６７５Ａは、インデノ基が、フルオレニルを用いて置換されているインデノナフトピランを開示する。
【０００７】
本発明は、ナフトピランのｌの辺にインデノ基の２，３位で縮合される置換インデノ基または無置換インデノ基を有することによって特徴づけられる２Ｈ−ナフト［１，２−ｂ］ピラン構造のナフトピランに関する。この化合物はまた、ピラン環の３位での置換基を有する。これらの化合物は、予想外に、フォトクロミック化合物の活性化（呈色化）形態の極大吸収（すなわち、λ  ｍａｘ（可視））が生じる可視スペクトルにおける波長への深色移動を示し、これによって黄色／茶色から青／灰色に及ぶ範囲の活性化された色を生じることが見出された。深色移動に起因して、本発明の化合物は、ナフトピランのｌの辺にインデノ基の２，３位で縮合される置換インデノ基または無置換インデノ基がない類似の化合物と比べて異なる色を示す。さらに、本発明の化合物は、ＵＶにおける高いモル吸光率（またはモル吸光係数）、酸もしくは塩基の添加なしでの適用可能な退色速度、高い活性化強度および高い呈色速度を示している。
【０００８】
（発明の詳細な説明）
近年において、フォトクロミックプラスチック材料、特に光学的適用のためのプラスチック材料は、かなりの注意の対象である。特に、ガラスレンズに対して、提示する重量の利点のために、フォトクロミックの眼用プラスチックレンズが、研究されている。さらに、乗り物（例えば、車および飛行機）に対するフォトクロミックの透明度が目的である。これは、このような透明度が提示する潜在的な安全性の特徴に起因する。
【０００９】
操作の実施例以外で、または他に示される場合に、本説明および添付の特許請求の範囲において、使用される全ての値（例えば、波長、成分の量、範囲または反応条件を表す値）が、近接するかまたは近いことを意味する用語「約」によって全ての例において修飾されると理解される。
【００１０】
本明細書中で使用される場合、用語「ハロ」および「ハロゲン」は、クロロ、フルオロ、ブロモ、およびヨードならびに塩素、フッ素、臭素およびヨウ素をそれぞれ含むと定義される。用語「アリール」は、本明細書中で、フェニルおよびナフチルを含むと定義される。
【００１１】
フォトクロミックの吸収プロセスおよび組成物、本発明の重合可能な化合物および重合不可能な化合物を作製するための手順、相補的フォトクロミック化合物、ポリマーのコーティングおよびこのようなコーティングを適用する方法、ポリマー性の有機ホスト材料ならびに重合物（ｐｏｌｙｍｅｒｉｚａｔｅ）を記載する、本明細書中で引用される特許および論文の開示は、本明細書中でその全体を参考として援用される。
【００１２】
本発明に従って、ナフトピランのｌの辺にインデノ基の２，３位で縮合される置換インデノ基または無置換インデノ基を有し、そして黄色／茶色から青／灰色の範囲に及ぶ活性化した色、適用可能な退色速度、高い活性化強度および高い呈色速度を示すことによって特徴付けられる新規２Ｈ−ナフト［１，２−ｂ］ピラン構造が調製され得ることが、現在発見されている。これらの化合物は、ピラン環の３位に置換基を有するインデノ［３’，２’：３，４］ナフト［１，２−ｂ］ピランとして記載され得る。置換基はまた、この化合物の５番、６番、７番、８番、９番、１０番、１１番、１２番または１３番の炭素原子に存在し得る。インデノ基は、以下の構造式Ｉ’によって表され得、ここで、１番〜９番は、インデノ基の環原子を表す。
【００１３】
【化７】
2004531472.tif 000003
代表的な２Ｈ−ナフト［１，２−ｂ］ピラン構造は、以下の構造式Ｉ’’によって表され、ここで、ａからｎまでの文字は、辺を示し、そしてＸは、当該分野において公知の潜在的置換基を表す。
【００１４】
【化８】
2004531472.tif 000004
本発明の化合物は、以下の構造式Ｉによって表され得、ここで、ａからｕまでの文字は、インデノナフトピラン環の辺を表し、そして数字は、インデノナフトピランの環原子の番号を表す。
【００１５】
【化９】
2004531472.tif 000005
本発明のインデノナフトピランは、２Ｈ−ナフトピランのｌの辺に縮合される基Ｉ’の２，３位で構造式Ｉ’によって表される基を有することによって特徴づけられる２Ｈ−ナフト［１，２−ｂ］ピラン構造のナフトピラン化合物（例えば、構造式Ｉ’’によって表される）である。構造式Ｉ’によって表される基は、Ｒ１およびＲ２が、それぞれ水素でありかつｎが０に等しい場合のように、無置換であり得るか、またはフォトクロミック化合物における使用について当該分野において公知の置換基を用いて置換され得る。本発明の化合物の異なる実施形態は、フォトクロミック活性に基づいて予想される。
【００１６】
構造式Ｉ’において、Ｒ１およびＲ２は、それぞれ以下からなる群から選択され得る：
（ｉ）水素、ヒドロキシ、アミノ、一置換アミノおよび二置換アミノ、Ｃ１〜Ｃ６アルキル、Ｃ１〜Ｃ６ハロアルキル、Ｃ３〜Ｃ７シクロアルキル、アリル、ベンジル、一置換ベンジル、ハロゲンおよび基−Ｃ（Ｏ）Ｗ（ここで、Ｗは、ヒドロキシ、Ｃ１〜Ｃ６アルキル、Ｃ１〜Ｃ６アルコキシ、Ｃ３〜Ｃ７シクロアルキルオキシ、フェニル、一置換フェニル、フェノキシ、アミノ、モノ（Ｃ１〜Ｃ６）アルキルアミノ、ジ（Ｃ１〜Ｃ６）アルキルアミノ、モルホリノ、ピペリジノまたはピロリジルである）であって、該アミノの置換基は、Ｃ１〜Ｃ６アルキル、フェニル、ベンジルおよびナフチルからなる群から選択され、該ベンジルの置換基およびフェニルの置換基は、Ｃ１〜Ｃ６アルキル、Ｃ１〜Ｃ６アルコキシ、ピペリジノ、モルホリノ、ジ（Ｃ１〜Ｃ６）アルキルアミノまたはフルオロである；
（ｉｉ）フェニル、ナフチル、フェナントリル、ピレニル、キノリル、イソキノリル、ベンゾフラニル、チエニル、ベンゾチエニル、ジベンゾフラニル、ジベンゾチエニル、カルバゾリル、およびインドリルからなる群から選択される無置換、一置換、二置換および三置換の一員であって、該基の置換基は、ハロゲン、Ｃ１〜Ｃ６アルキル、Ｃ１〜Ｃ６アルコキシ、モルホリノ、ピペリジノ、ピロリジノ、アミノ、一置換アミノおよび二置換アミノからなる群から選択され、該アミノの置換基は、Ｃ１〜Ｃ６アルキル、フェニル、ベンジルおよびナフチルからなる群から選択される；
（ｉｉｉ）パラ位に置換基を有する一置換フェニルであって、該置換基は、別のフォトクロミックナフトピランの一員であるアリール基に結合した連結基−（ＣＨ２）ｔ−または−Ｏ−（ＣＨ２）ｔ−（ここで、ｔは、１、２、３、４、５または６の整数である）である；
（ｉｖ）基−ＯＲ５であって、ここでＲ５は、Ｃ１〜Ｃ６アルキル、Ｃ１〜Ｃ６アシル、フェニル（Ｃ１〜Ｃ３）アルキル、モノ（Ｃ１〜Ｃ６）アルキル置換フェニル（Ｃ１〜Ｃ３）アルキル、モノ（Ｃ１〜Ｃ６）アルコキシ置換フェニル（Ｃ１〜Ｃ３）アルキル、Ｃ１〜Ｃ６アルコキシ（Ｃ２〜Ｃ４）アルキル、Ｃ３〜Ｃ７シクロアルキル、モノ（Ｃ１〜Ｃ４）アルキル置換Ｃ３〜Ｃ７シクロアルキル、Ｃ１〜Ｃ６ハロアルキル、アリル、ベンゾイル、一置換ベンゾイル、ナフトイルまたは一置換ナフトイルであり、該ベンゾイル基の置換基および該ナフトイル基の置換基は、Ｃ１〜Ｃ６アルキルまたはＣ１〜Ｃ６アルコキシであるか；あるいはＲ５は、基−ＣＨ（Ｒ６）Ｑであり、ここでＲ６は、水素またはＣ１〜Ｃ３アルキルであり、そしてＱは、−ＣＮ、−ＣＦ３、または−ＣＯＯＲ７であり、そしてＲ７は、水素またはＣ１〜Ｃ３アルキルであるか；あるいはＲ５は、基−Ｃ（Ｏ）Ｖであり、ここでＶは、水素、Ｃ１〜Ｃ６アルコキシ、フェノキシ、モノ（Ｃ１〜Ｃ６）アルキル置換フェノキシもしくはジ（Ｃ１〜Ｃ６）アルキル置換フェノキシ、モノ（Ｃ１〜Ｃ６）アルコキシ置換フェノキシもしくはジ（Ｃ１〜Ｃ６）アルコキシ置換フェノキシ、無置換アリール基、一置換アリール基、もしくは二置換アリール基、アミノ、モノ（Ｃ１〜Ｃ６）アルキルアミノ、ジ（Ｃ１〜Ｃ６）アルキルアミノ、フェニルアミノ、モノ（Ｃ１〜Ｃ６）アルキル置換フェニルアミノもしくはジ（Ｃ１〜Ｃ６）アルキル置換フェニルアミノ、またはモノ（Ｃ１〜Ｃ６）アルコキシ置換フェニルアミノもしくはジ（Ｃ１〜Ｃ６）アルコキシ置換フェニルアミノであり、該アリール基の置換基は、Ｃ１〜Ｃ６アルキルまたはＣ１〜Ｃ６アルコキシである；
（ｖ）基−ＣＨ（Ｑ’）２であって、ここでＱ’は、−ＣＮまたは−ＣＯＯＲ８であり、ここでＲ８は、水素、Ｃ１〜Ｃ６アルキル、フェニル（Ｃ１〜Ｃ３）アルキル、モノ（Ｃ１〜Ｃ６）アルキル置換フェニル（Ｃ１〜Ｃ３）アルキル、モノ（Ｃ１〜Ｃ６）アルコキシ置換フェニル（Ｃ１〜Ｃ３）アルキル、または無置換アリール基、一置換アリール基もしくは二置換アリール基であり、該アリール基の置換基は、それぞれＣ１〜Ｃ６アルキルまたはＣ１〜Ｃ６アルコキシである；
（ｖｉ）基−ＣＨ（Ｒ９）Ｇであって、ここでＲ９は、水素、Ｃ１〜Ｃ６アルキルまたは無置換アリール基、一置換アリール基、もしくは二置換アリール基であり、そしてＧは、ヒドロキシ、Ｃ１〜Ｃ６アルコキシ、アリールオキシ、アミノ、モノ（Ｃ１〜Ｃ６）アルキルアミノ、ジ（Ｃ１〜Ｃ６）アルキルアミノ、フェニルアミノ、モノ（Ｃ１〜Ｃ６）アルキル置換フェニルアミノもしくはジ（Ｃ１〜Ｃ６）アルキル置換フェニルアミノ、またはモノ（Ｃ１〜Ｃ６）アルコキシ置換フェニルアミノもしくはジ（Ｃ１〜Ｃ６）アルコキシ置換フェニルアミノ、−ＣＯＯＲ８、−ＣＯＲ１０あるいは−ＣＨ２ＯＲ１１であり、ここでＲ１０は、水素、Ｃ１〜Ｃ６アルキル、無置換アリール基、一置換アリール基、もしくは二置換アリール基、アミノ、モノ（Ｃ１〜Ｃ６）アルキルアミノ、ジ（Ｃ１〜Ｃ６）アルキルアミノ、フェニルアミノ、モノ（Ｃ１〜Ｃ６）アルキル置換フェニルアミノもしくはジ（Ｃ１〜Ｃ６）アルキル置換フェニルアミノ、モノ（Ｃ１〜Ｃ６）アルコキシ置換フェニルアミノもしくはジ（Ｃ１〜Ｃ６）アルコキシ置換フェニルアミノ、ジフェニルアミノ、モノ（Ｃ１〜Ｃ６）アルキル置換ジフェニルアミノもしくはジ（Ｃ１〜Ｃ６）アルキル置換ジフェニルアミノ、モノ（Ｃ１〜Ｃ６）アルコキシ置換ジフェニルアミノもしくはジ（Ｃ１〜Ｃ６）アルコキシ置換ジフェニルアミノ、モルホリノ、またはピペリジノであり、ここでＲ１１は、水素、−Ｃ（Ｏ）Ｒ８、Ｃ１〜Ｃ６アルキル、Ｃ１〜Ｃ３アルコキシ（Ｃ１〜Ｃ６）アルキル、フェニル（Ｃ１〜Ｃ３）アルキル、モノ（Ｃ１〜Ｃ６）アルコキシ置換フェニル（Ｃ１〜Ｃ３）アルキル、または無置換アリール基、一置換アリール基、もしくは二置換アリール基であり、該アリール基の置換基は、それぞれＣ１〜Ｃ６アルキルまたはＣ１〜Ｃ６アルコキシである；ならびに
（ｖｉｉ）基Ｔであって、該Ｔは、下式：
−Ｚ［（ＯＣ２Ｈ４）ｘ（ＯＣ３Ｈ６）ｙ（ＯＣ４Ｈ８）ｚ］Ｚ’または
−［（ＯＣ２Ｈ４）ｘ（ＯＣ３Ｈ６）ｙ（ＯＣ４Ｈ８）ｚ］Ｚ’で表され、
ここで−Ｚは、−Ｃ（Ｏ）−または−ＣＨ２−であり、Ｚ’は、Ｃ１〜Ｃ３アルコキシまたは重合可能な基、すなわち重合反応に関与し得る任意の官能基である。本発明の重合可能な化合物が関与し得るポリマー形成方法としては、ラジカル重合およびＵｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，「Ｐｏｌｙｍｅｒｉｚａｔｉｏｎ  Ｐｒｏｃｅｓｓｅｓ」，Ｖｏｌ．２１Ａ，ｐｐ３０５〜４２８に記載されるような他の重合化プロセスが挙げられ得る。この重合可能な基は、ヒドロキシ、（メタ）アクリルオキシ、ビニル、イソシアネート、およびエポキシ（例えば、オキシラニルメチル）からなる群から選択され得る。２つ以上の重合可能な基がナフトピラン上にある場合、これらは同じかもしれないし、異なるかもしれず、ｘ、ｙおよびｚは、それぞれ０と５０との間の数であり、そしてｘ、ｙおよびｚの合計は、２と５０との間である；あるいは
（ｖｉｉｉ）Ｒ１およびＲ２は、一緒になって、置換もしくは無置換のスピロ炭素環式環（３〜６個の炭素原子を含む）または置換もしくは無置換のスピロ複素環式基（１個または２個の酸素原子およびスピロ炭素原子を含めて３〜６個の炭素原子を含む）を形成し得、該スピロ炭素環式環が、フルオレン−９−イリデンではないという条件で、該スピロ炭素環式環およびスピロ複素環式基は、０、１、もしくは２つのベンゼン環と環を形成し、該置換基は、水素またはＣ１〜Ｃ６アルキルである。
【００１７】
１つの考慮された実施形態において、Ｒ１およびＲ２は各々、以下（ｉ）〜（Ｖｉｉ）：
（ｉ）水素、ヒドロキシ、Ｃ１〜Ｃ６アルキル、Ｃ１〜Ｃ６ハロアルキル、二置換アミノ、Ｃ３〜Ｃ７シクロアルキル、ベンジル、一置換ベンジルおよび基−Ｃ（Ｏ）Ｗ（ここで、Ｗは、Ｃ１〜Ｃ６アルコキシ、ジ（Ｃ１〜Ｃ６）アルキルアミノ、モルホリノまたはピペリジノである）であって、該アミノの置換基は、Ｃ１〜Ｃ６アルキルであり、該ベンジルの置換基は、Ｃ１〜Ｃ６アルキルまたはＣ１〜Ｃ６アルコキシである；
（ｉｉ）フェニル、ナフチルおよびジベンゾフラニルからなる群から選択される一置換、二置換および三置換の員であって、該基の置換基は、Ｃ１〜Ｃ６アルキル、Ｃ１〜Ｃ６アルコキシ、および二置換アミノからなる群から選択され、該アミノの置換基は、Ｃ１〜Ｃ６アルキルである；
（ｉｉｉ）パラ位に置換基を有する一置換フェニルであって、該置換基は、別のフォトクロミックナフトピランの一員であるアリール基に結合した連結基−Ｏ−（ＣＨ２）ｔ−（ここで、ｔは、３、４または５の整数である）である；
（ｉｖ）基−ＯＲ５であって、ここでＲ５は、Ｃ１〜Ｃ６アルキル、Ｃ１〜Ｃ６アシル、Ｃ１〜Ｃ６アルコキシ（Ｃ２〜Ｃ４）アルキル、ベンゾイルまたは一置換ベンゾイルであり、該ベンゾイル基の置換基は、Ｃ１〜Ｃ６アルキルまたはＣ１〜Ｃ６アルコキシであるか；あるいはＲ５は、基−ＣＨ（Ｒ６）Ｑであり、ここでＲ６は、水素であり、そしてＱは、−ＣＯＯＲ７であり、そしてＲ７は、Ｃ１〜Ｃ３アルキルであるか；あるいはＲ５は、基−Ｃ（Ｏ）Ｖであり、ここでＶは、Ｃ１〜Ｃ６アルコキシまたはジ（Ｃ１〜Ｃ６）アルキルアミノである；
（ｖ）基−ＣＨ（Ｑ’）２であって、ここでＱ’は、−ＣＯＯＲ８であり、ここでＲ８は、Ｃ１〜Ｃ６アルキル、またはフェニル（Ｃ１〜Ｃ３）アルキルである；
（ｖｉ）基−ＣＨ（Ｒ９）Ｇであって、ここでＲ９は、Ｃ１〜Ｃ６アルキルであり、そしてＧは、Ｃ１〜Ｃ６アルコキシ、−ＣＯＯＲ８、−ＣＯＲ１０または−ＣＨ２ＯＲ１１であり、ここでＲ１０は、Ｃ１〜Ｃ６アルキル、ジ（Ｃ１〜Ｃ６）アルキルアミノ、モルホリノ、またはピペリジノであり、ここでＲ１１は、Ｃ１〜Ｃ６アルキルまたはＣ１〜Ｃ３アルコキシ（Ｃ１〜Ｃ６）アルキルである；ならびに
（ｖｉｉ）基Ｔであって、該Ｔは、下式：
−［（ＯＣ２Ｈ４）ｘ（ＯＣ３Ｈ６）ｙ（ＯＣ４Ｈ８）ｚ］Ｚ’
で表され、
ここでＺ’は、Ｃ１〜Ｃ３アルコキシまたは重合可能な基であり、ｘ、ｙおよびｚは、それぞれ０と５０との間の数であり、そしてｘ、ｙおよびｚの合計は、２と５０との間である；
からなる群からそれぞれ選択されるか、あるいは
（ｖｉｉｉ）Ｒ１およびＲ２は、オキソ基と一緒になって、置換もしくは無置換のスピロ複素環式基（１個または２個の酸素原子およびスピロ炭素原子を含めて３〜６個の炭素原子を含む）を形成し、該スピロ複素環式環は、１個もしくは２個のベンゼン環と環を形成し、該置換基は、Ｃ１〜Ｃ６アルキルである。
【００１８】
別の考慮された実施形態において、Ｒ１およびＲ２は各々、以下（ｉ）〜（Ｖｉｉ）：
（ｉ）水素、ヒドロキシ、Ｃ１〜Ｃ３アルキルおよび基−Ｃ（Ｏ）Ｗ（ここで、Ｗは、Ｃ１〜Ｃ６アルコキシである）である；
（ｉｉ）無置換フェニルおよび一置換フェニルであって、該フェニルの置換基が、Ｃ１〜Ｃ６アルコキシ、および二置換アミノからなる群から選択され、該アミノの置換基は、Ｃ１〜Ｃ３アルキルである；
（ｉｉｉ）パラ位に置換基を有する一置換フェニルであって、該置換基は、別のフォトクロミックナフトピランの一員であるアリール基に結合した連結基−Ｏ−（ＣＨ２）ｔ−（ここで、ｔは、３の整数である）である；
（ｉｖ）基−ＯＲ５であって、ここでＲ５は、Ｃ１〜Ｃ６アルキル、Ｃ１〜Ｃ６アルコキシ（Ｃ２〜Ｃ４）アルキル、基−ＣＨ（Ｒ６）Ｑであり、ここでＲ６は、水素またはＣ１〜Ｃ３アルキルであり、そしてＱは、−ＣＯＯＲ７であり、そしてＲ７は、Ｃ１〜Ｃ３アルキルであるか；あるいはＲ５は、基−Ｃ（Ｏ）Ｖであり、ここでＶは、Ｃ１〜Ｃ６アルコキシである；
（ｖ）基−ＣＨ（Ｑ’）２であって、ここでＱ’は、−ＣＯＯＲ８であり、ここでＲ８は、Ｃ１〜Ｃ６アルキルである；
（ｖｉ）基−ＣＨ（Ｒ９）Ｇであって、ここでＲ９は、Ｃ１〜Ｃ６アルキルであり、そしてＧは、Ｃ１〜Ｃ６アルコキシ、−ＣＯＯＲ８、−ＣＯＲ１０または−ＣＨ２ＯＲ１１であり、ここでＲ１０およびＲ１１は各々、Ｃ１〜Ｃ６アルキルである；ならびに
（ｖｉｉ）基Ｔであって、該Ｔは、下式：
−［（ＯＣ２Ｈ４）ｘ（ＯＣ３Ｈ６）ｙ（ＯＣ４Ｈ８）ｚ］Ｚ’
で表され、
ここでＺ’は、Ｃ１〜Ｃ３アルコキシまたは重合可能な基であり、ｘ、ｙおよびｚは、それぞれ０と５０との間の数であり、そしてｘ、ｙおよびｚの合計は、２と５０との間である；
からなる群からそれぞれ選択されるか、あるいは
（ｖｉｉｉ）Ｒ１およびＲ２は一緒になって、置換もしくは無置換のスピロ複素環式基（１個の酸素原子およびスピロ炭素原子を含めて６個の炭素原子を含む）を形成し、該スピロ複素環式環は、２個のベンゼン環と環を形成し、該置換基は、Ｃ１〜Ｃ３アルキルである。
【００１９】
Ｒ３は、フォトクロミック化合物における使用のための、当該分野において公知の置換基の群から選択され得る。式Ｉにおける各Ｒ３は、水素、Ｃ１〜Ｃ６アルキル、Ｃ１〜Ｃ６アルコキシ、Ｃ３〜Ｃ７シクロアルキル、フェニル、ベンジル、ジ（Ｃ１〜Ｃ６）アルキルアミノ、ジシクロヘキシルアミノ、ジフェニルアミノ、ピペリジル、モルホリニル、ピリジル、ハロゲン、基Ｔ、および基−Ｃ（Ｏ）Ｗからなる群から独立して選択され、そしてｎは、０、１、もしくは２の整数であるか；またはｎが少なくとも２であり、かつＲ３置換基が隣接する場合、置換基の対は、ベンゾ、ピリジノ、ピラジノ、ピリミジノ、フラノ、ジヒドロフラノ、１，３−ジオキソロ、１，４−ジオキソロ、１，３−ジオキシノ、１，４−ジオキシノ、チオフェノ、ベンゾフロ、ベンゾチエノ、インドロ、およびインデノからなる群から選択される、置換もしくは無置換の縮合炭素環式環もしくは縮合複素環式環を形成し、該縮合炭素環式環もしくは縮合複素環式環の置換基は、ハロゲン、Ｃ１〜Ｃ６アルキル、Ｃ１〜Ｃ６アルコキシ、アミノ、一置換アミノおよび二置換アミノからなる群から選択され、該アミノ置換基はＣ１〜Ｃ６アルキル、フェニル、ベンジルおよびナフチルからなる群から選択され；該Ｒ３の環の１つ目は、該ナフトピランの辺ｏ、辺ｐもしくは辺ｑに縮合しており、そして該Ｒ３の環の２つ目は、該ナフトピランの辺ｇ、辺ｈ、もしくは辺ｉに縮合している。
【００２０】
１つの考慮された実施形態において、各Ｒ３は、水素、Ｃ１〜Ｃ６アルキル、Ｃ１〜Ｃ６アルコキシ、ジ（Ｃ１〜Ｃ６）アルキルアミノ、ピペリジル、モルホリニル、ピロリジル、ハロゲン、基Ｔ、もしくは基−Ｃ（Ｏ）Ｗからなる群から選択され、そしてｎは、０、１、もしくは２の整数であるか；またはｎが２であり、かつＲ３置換基が隣接する場合、置換基の対は、ベンゾ、ジヒドロフラノ、およびベンゾフロからなる群から選択される、置換もしくは無置換の縮合炭素環式環もしくは縮合複素環式環を形成し、該縮合炭素環式環もしくは縮合複素環式環の置換基は、Ｃ１〜Ｃ６アルキル、Ｃ１〜Ｃ６アルコキシ、および二置換アミノからなる群から選択され、該アミノ置換基はＣ１〜Ｃ６アルキルであり；該Ｒ３の環は、該ナフトピランの辺ｏ、辺ｐもしくは辺ｑに縮合している。
【００２１】
別の考慮された実施形態において、各Ｒ３は、水素、Ｃ１〜Ｃ６アルキル、Ｃ１〜Ｃ６アルコキシ、モルホリニル、基Ｔ、もしくは基−Ｃ（Ｏ）Ｗからなる群から選択され、そしてｍが２であり、かつ該Ｒ３の置換基は隣接している場合、この置換基の対は、ベンゾおよびベンゾフロからなる群から選択される、置換もしくは無置換の縮合炭素環式環もしくは縮合複素環式環を形成し、該縮合炭素環式環もしくは縮合複素環式環の置換基は、Ｃ１〜Ｃ６アルコキシであり；該Ｒ３の環は、該ナフトピランの辺ｐに縮合している。
【００２２】
式ＩにおけるＲ１、Ｒ２および各Ｒ３は、式Ｉ’について前述されたＲ３と同じである。Ｒ１、Ｒ２、Ｒ３、ＢおよびＢ’の定義において、同じ置換基は、同じ意味を有する。
【００２３】
式ＩにおけるＢおよびＢ’は、各々、フォトクロミック化合物における使用のための、当該分野において公知の置換基の群から選択され得る。具体的には、ＢおよびＢ’は各々、以下（ｉ）〜（ｖｉｉｉ）：
（ｉ）モノＴ置換フェニル；
（ｉｉ）無置換アリール基、一置換アリール基、二置換アリール基および三置換アリール基；
（ｉｉｉ）９−ユロリジニル、ならびにピリジル、フラニル、ベンゾフラン−２−イル、ベンゾフラン−３−イル、チエニル、ベンゾチエン−２−イル、ベンゾチエン−３−イル、ジベンゾフラニル、ジベンゾチエニル、カルバゾイル、ベンゾピリジル、インドリニルおよびフルオレニルからなる群から選択される、無置換、一置換もしくは二置換のヘテロ芳香族基であって、（ｉｉ）および（ｉｉｉ）における該アリールおよびヘテロ芳香族基の置換基の各々は、ヒドロキシ、アリール（すなわち、フェニルおよびナフチル）、モノ（Ｃ１〜Ｃ６）アルコキシアリール、ジ（Ｃ１〜Ｃ６）アルコキシアリール、モノ（Ｃ１〜Ｃ６）アルキルアリール、ジ（Ｃ１〜Ｃ６）アルキルアリール、ハロアリール、Ｃ３〜Ｃ７シクロアルキルアリール、Ｃ３〜Ｃ７シクロアルキル、Ｃ３〜Ｃ７シクロアルキルオキシ、Ｃ３〜Ｃ７シクロアルキルオキシ（Ｃ１〜Ｃ６）アルキル、Ｃ３〜Ｃ７シクロアルキルオキシ（Ｃ１〜Ｃ６）アルコキシ、アリール（Ｃ１〜Ｃ６）アルキル、アリール（Ｃ１〜Ｃ６）アルコキシ、アリールオキシ、アリールオキシ（Ｃ１〜Ｃ６）アルキル、アリールオキシ（Ｃ１〜Ｃ６）アルコキシ、モノ（Ｃ１〜Ｃ６）アルキルアリール（Ｃ１〜Ｃ６）アルキルおよびジ（Ｃ１〜Ｃ６）アルキルアリール（Ｃ１〜Ｃ６）アルキル、モノ（Ｃ１〜Ｃ６）アルコキシアリール（Ｃ１〜Ｃ６）アルキルおよびジ（Ｃ１〜Ｃ６）アルコキシアリール（Ｃ１〜Ｃ６）アルキル、モノ（Ｃ１〜Ｃ６）アルキルアリール（Ｃ１〜Ｃ６）アルコキシおよびジ（Ｃ１〜Ｃ６）アルキルアリール（Ｃ１〜Ｃ６）アルコキシ、モノ（Ｃ１〜Ｃ６）アルコキシアリール（Ｃ１〜Ｃ６）アルコキシおよびジ（Ｃ１〜Ｃ６）アルコキシアリール（Ｃ１〜Ｃ６）アルコキシ、アミノ、モノ（Ｃ１〜Ｃ６）アルキルアミノ、ジ（Ｃ１〜Ｃ６）アルキルアミノ、ジアリールアミノ、アリール（Ｃ１〜Ｃ６アルキル）アミノ、ピペラジノ、Ｎ−（Ｃ１〜Ｃ６）アルキルピペラジノ、Ｎ−アリールピペラジノ、アジリジノ、インドリノ、ピペリジノ、モルホリノ、チオモルホリノ、テトラヒドロキノリノ、テトラヒドロイソキノリノ、ピロリル（ｐｙｒｒｙｌ）、ピロリジル、Ｃ１〜Ｃ６アルキル、Ｃ１〜Ｃ６ハロアルキル、Ｃ１〜Ｃ６アルコキシ、モノ（Ｃ１〜Ｃ６）アルコキシ（Ｃ１〜Ｃ４）アルキル、アクリルオキシ、メタクリルオキシおよびハロゲンからなる群から選択される；
（ｉｖ）ピラゾリル、イミダゾリル、ピラゾリニル、イミダゾリニル、ピロリニル、フェノチアジニル、フェノキサジニル、フェナジニルおよびアクリジニルからなる群から選択される、無置換または一置換の員であって、該置換基の各々は、Ｃ１〜Ｃ６アルキル、Ｃ１〜Ｃ６アルコキシ、フェニル、およびハロゲンからなる群から選択される；
（ｖ）パラ位に置換基を有する一置換フェニルであって、該置換基は、別のフォトクロミックナフトピランの一員であるアリール基に結合した連結基−（ＣＨ２）ｔ−または−Ｏ−（ＣＨ２）ｔ−（ここで、ｔは、１、２、３、４、５または６の整数である）である；
（ｖｉ）下式ＩＩＡまたはＩＩＢ：
【００２４】
【化１０】
2004531472.tif 000006
のうちの１つにより表される基であって、
ここで、Ａは、メチレンまたは酸素であり、そしてＤは、酸素または置換された窒素であり、ただし、Ｄが置換された窒素の場合、Ａはメチレンであり、該窒素の置換基は、水素、Ｃ１〜Ｃ６アルキル、およびＣ２〜Ｃ６アシルからなる群から選択され；各Ｒ１２は、Ｃ１〜Ｃ６アルキル、Ｃ１〜Ｃ６アルコキシ、ヒドロキシ、またはハロゲンであり；Ｒ１３およびＲ１４は、それぞれ水素またはＣ１〜Ｃ６アルキルであり；そしてｑは、０、１、または２の整数である；
（ｖｉｉ）Ｃ１〜Ｃ６アルキル、Ｃ１〜Ｃ６ハロアルキル、Ｃ１〜Ｃ６アルコキシ（Ｃ１〜Ｃ４）アルキル、Ｃ３〜Ｃ６シクロアルキル、モノ（Ｃ１〜Ｃ６）アルコキシ（Ｃ３〜Ｃ６）シクロアルキル、モノ（Ｃ１〜Ｃ６）アルキル（Ｃ３〜Ｃ６）−シクロアルキル、ハロ（Ｃ３〜Ｃ６）シクロアルキル、およびＣ４〜Ｃ１２ビシクロアルキル；ならびに
（ｖｉｉｉ）下式ＩＩＣ：
【００２５】
【化１１】
2004531472.tif 000007
により表される基であって、
ここで、Ｌは、水素またはＣ１〜Ｃ４アルキルであり、そしてＭは、ナフチル、フェニル、フラニル、およびチエニルからなる群の、無置換、一置換、および二置換の員から選択され、該基の置換基は、それぞれＣ１〜Ｃ４アルキル、Ｃ１〜Ｃ４アルコキシ、またはハロゲンである。
【００２６】
あるいは、ＢおよびＢ’が一緒になって、フルオレン−９−イリデン、一置換フルオレン−９−イリデンもしくは二置換フルオレン−９−イリデンを形成し得るか、またはＣ３〜Ｃ１２スピロ単環式炭化水素環（例えば、シクロプロピリデン、シクロブチリデン、シクロペンチリデン、シクロヘキシリデン、シクロヘプチリデン、シクロオクチリデン、シクロノニリデン、シクロデシリデン、シクロウンデシリデン、シクロドデシリデン）、飽和Ｃ７〜Ｃ１２スピロ二環式炭化水素環（例えば、ビシクロ［２．２．１］ヘプチリデン（すなわち、ノルボルニリデン）、１，７，７−トリメチルビシクロ［２．２．１］ヘプチリデン（すなわち、ボルニリデン）、ビシクロ［３．２．１］オクチリデン、ビシクロ［３．３．１］ノナン−９−イリデン、ビシクロ［４．３．２］ウンデカン）、および飽和Ｃ７〜Ｃ１２スピロ三環式炭化水素環（例えば、トリシクロ［２．２．１．０２，６］ヘプチリデン、トリシクロ［３．３．１．１３，７］デシリデン（すなわち、アダマンチリデン）、およびトリシクロ［５．３．１．１２，６］ドデシリデン）からなる群から選択される員を形成し得、該フルオレン−９−イリデンの置換基の各々は、Ｃ１〜Ｃ４アルキル、Ｃ１〜Ｃ４アルコキシ、およびハロゲンからなる群から選択される。
【００２７】
１つの考慮された実施形態において、ＢおよびＢ’は各々、以下（ｉ）〜（ｖｉ）：
（ｉ）フェニル、一置換フェニル、および二置換フェニル（好ましくは、メタ位および／またはパラ位で置換される）；（ｉｉ）無置換芳香族複素環式基、一置換芳香族複素環式基、および二置換芳香族複素環式基（フラニル、ベンゾフラン−２−イル、チエニル、ベンゾチエン−２−イルおよびジベンゾフラニル）であって、該フェニルおよび芳香族複素環式の置換基の各々は、以下：ヒドロキシ、アミノ、モノ（Ｃ１〜Ｃ３）アルキルアミノ、ジ（Ｃ１〜Ｃ３）アルキルアミノ、ピペリジノ、モルホリノ、ピリル、Ｃ１〜Ｃ３アルキル、Ｃ１〜Ｃ３クロロアルキル、Ｃ１〜Ｃ３フルオロアルキル、Ｃ１〜Ｃ３アルコキシ、モノ（Ｃ１〜Ｃ３）アルコキシ（Ｃ１〜Ｃ３）アルキル、フルオロおよびクロロからなる群から選択される；（ｉｉｉ）式ＩＩＡおよびＩＩＢによって表される基であって、ここで、Ａはメチレンであり、そしてＤは酸素であり、Ｒ１２はＣ１〜Ｃ３アルキルまたはＣ１〜Ｃ３アルコキシであり、Ｒ１３およびＲ１４は、各々水素またはＣ１〜Ｃ４アルキルであり；そしてｑは０または１の整数である；（ｉｖ）Ｃ１〜Ｃ４アルキル；および（Ｖ）式ＩＩＣによって表される基であり、ここでＬは、水素またはメチルであり、そしてＭは、フェニルまたは一置換フェニルであり、該フェニルの置換基は、Ｃ１〜Ｃ３アルキル、Ｃ１〜Ｃ３アルコキシ、およびフルオロからなる群から選択される；
からなる群からそれぞれ選択されるか、あるいは
（ｖｉ）ＢおよびＢ’は一緒になって、フルオレン−９−イリデン、一置換フルオレン−９−イリデンまたは飽和Ｃ３〜Ｃ８スピロ−単環式炭化水素環、飽和Ｃ７〜Ｃ１０スピロ−二環式炭化水素環、および飽和Ｃ７〜Ｃ１０スピロ−三環式炭化水素環からなる群から選択される員を形成し、該フルオレン−９−イリデン置換基は、Ｃ１〜Ｃ３アルキル、Ｃ１〜Ｃ３アルコキシ、フルオロおよびクロロからなる群から選択される。
【００２８】
別の考慮された実施形態において、ＢおよびＢ’は各々、以下（ｉ）〜（ｖｉ）：
（ｉ）フェニル、一置換フェニル、および二置換フェニル；（ｉｉ）無置換芳香族複素環式基、一置換芳香族複素環式基、および二置換芳香族複素環式基（フラニル、ベンゾフラン−２−イル、チエニル、ベンゾチエン−２−イルおよびジベンゾフラニル）であって、該フェニルおよび芳香族複素環式の置換基の各々は、以下：ヒドロキシ、Ｃ１〜Ｃ３アルキル、Ｃ１〜Ｃ３アルコキシ、ピペリジノおよびモルホリノからなる群から選択される；（ｉｉｉ）式ＩＩＡによって表される基であって、ここで、Ａはメチレンであり、そしてＤは酸素であり、Ｒ１２はＣ１〜Ｃ３アルキルまたはＣ１〜Ｃ３アルコキシであり、Ｒ１３およびＲ１４は、各々水素またはＣ１〜Ｃ３アルキルであり、そしてｑは０または１の整数である；
からなる群からそれぞれ選択されるか、あるいは
（ｉｖ）ＢおよびＢ’は一緒になって、フルオレン−９−イリデン、アダマンチリデン、ボルニリデン、ノルボルニリデン、またはビシクロ［３．３．１］ノナン−９−イリデンを形成する。
【００２９】
本明細書中において前述した特定の置換基Ｒ１〜Ｒ３、ＢおよびＢ’を有する式Ｉによって表される化合物は、以下の反応Ａ〜Ｇによって調製され得る。Ｒ１、Ｒ２、Ｂおよび／またはＢ’がポリアルコキシル化した基Ｔである化合物を調製するための方法は、米国特許第５，９６１，８９２号に記載される。Ｒ１、Ｒ２、Ｂおよび／またはＢ’が重合可能なポリアルコキシル化した基Ｔである化合物を調製するための方法は、米国特許第６，１１３，８１４号に記載される。
【００３０】
以下の反応を参照して、式ＶまたはＶＡによって表される化合物は、購入されるか、または式ＩＶの適切に置換したもしくは無置換の塩化ベンゾイルを使用した式ＩＩＩの市販の置換または無置換のベンゼン化合物との反応Ａに示されるＦｒｉｅｄｅｌ−Ｃｒａｆｔｓ法によって調製される。刊行物Ｆｒｉｅｄｅｌ−Ｃｒａｆｔｓ  ａｎｄ  Ｒｅｌａｔｅｄ  Ｒｅａｃｔｉｏｎｓ，Ｇｅｏｒｇｅ  Ａ．Ｏｌａｈ，Ｉｎｔｅｒｓｃｉｅｎｃｅ  Ｐｕｂｌｉｓｈｅｒｓ，１９６４，Ｖｏｌ．３，Ｃｈａｐｔｅｒ  ＸＸＸＩ（Ａｒｏｍａｔｉｃ  Ｋｅｔｏｎｅ  Ｓｙｎｔｈｅｓｉｓ），および「Ｒｅｇｉｏｓｅｌｅｃｔｉｖｅ  Ｆｒｉｅｄｅｌ−Ｃｒａｆｔｓ  Ａｃｙｌａｔｉｏｎ  ｏｆ  １，２，３，４−Ｔｅｔｒａｈｙｄｒｏｑｕｉｎｏｌｉｎｅ  ａｎｄ  Ｒｅｌａｔｅｄ  Ｎｉｔｒｏｇｅｎ  Ｈｅｔｅｒｏｃｙｃｌｅｓ：  Ｅｆｆｅｃｔ  ｏｎ  ＮＨ  Ｐｒｏｔｅｃｔｉｖｅ  Ｇｒｏｕｐｓ  ａｎｄ  Ｒｉｎｇ  Ｓｉｚｅ」Ｉｓｈｉｈａｒａ，Ｙｕｇｉら，Ｊ．Ｃｈｅｍ．Ｓｏｃ．，Ｐｅｒｋｉｎ  Ｔｒａｎｓ．１，第３４０１〜３４０６頁，１９９２を参照のこと。
【００３１】
反応Ａにおいて、図式ＩＩＩおよび図式ＩＶにより表される化合物は、溶媒（例えば、二硫化炭素、または塩化メチレン）中に溶解され、そしてルイス酸（例えば、塩化アルミニウム、または四塩化鉛）の存在下で反応して、図式Ｖ（反応Ｂ中のＶＡ）により表される、対応する置換されたベンゾフェノンを生成する。ＲおよびＲ’は、図式ＩのＢおよびＢ’に関しては上文に記載されるような、ありうる置換基を表す。
【００３２】
【化１２】
2004531472.tif 000008
反応Ｂにおいて、図式ＶＡ（ここで、図式Ｖに示されるように、ＢおよびＢ’は、置換または無置換のフェニル以外の基を表し得る）により表される、置換または無置換のケトンは、適切な溶媒（例えば、無水のテトラヒドロフラン（ＴＨＦ））中でナトリウムアセチリドと反応して、図式ＶＩにより表される、対応するプロパルギルアルコールを生成する。置換または無置換のフェニル以外のＢ基またはＢ’基を有するプロパルギルアルコールは、商用で入手可能なケトンか、または置換もしくは無置換のベンゼン、ナフタレンまたはヘテロ芳香族化合物（例えば、９−ユロリジニル）とのアシルハロゲン化物の反応を介して調製されたケトンから、調製され得る。図式ＩＩＣにより表されるＢ基またはＢ’基を有するプロパルギルアルコールは、米国特許第５，２７４，１３２号第２欄第４０〜６８行に記載される方法により調製され得る。
【００３３】
【化１３】
2004531472.tif 000009
反応Ｃにおいて、図式ＶＩＩにより表される、置換または無置換のα−メトキシナフタレンは、無水塩化アルミニウムの存在下で塩化ベンゾイル（ＩＶ）と反応して、図式ＶＩＩＩにより表されるナフトフェノンを生成する。化合物ＶＩＩＩは、Ｒ１を含む有機金属化合物と反応して、図式ＩＸにより表されるカルビノール化合物を生じさせる。化合物ＩＸはリン酸と加熱されて、図式Ｘにより表されるケトンを生成する。化合物Ｘは、水／エタノール混合物中でＫＯＨのような塩基との反応により芳香化されて、図式ＸＩのインデノ縮合ナフトールを生成する。
【００３４】
【化１４】
2004531472.tif 000010
反応Ｄにおいて、図式ＸＩＩにより表されるオルトブロモアセトフェノンは、水素化ナトリウムおよび臭化銅の存在下で、図式ＸＩＩＩにより表されるエチル、α−ベンゾイルアセテートと反応して、図式ＸＩＶにより表されるナフトールを生成する。次いで、ナフトールＸＩＶは塩基水溶液を用いて加水分解されて、その後、リン酸のような強酸中で環化して、図式ＸＶにより表されるインデノ縮合ナフトールを生成する。
【００３５】
【化１５】
2004531472.tif 000011
反応Ｅにおいて、図式ＸＩにより表されるナフトールは、ｐ−ドデシルベンゼンスルホン酸のような、触媒量の酸の存在下で、プロパルギル（ｐｒｏｐｒａｇｙｌ）アルコール（ＶＩ）と結合して、図式ＩＡにより表されるインデノナフトピランを生成する。化合物ＩＡは、臭化リチウムまたはＫＯＨのような強塩基と反応して、そしてその後ハロゲン化アルキルと反応して、図式ＩＢにより表されるインデノナフトピランを生成する。
【００３６】
【化１６】
2004531472.tif 000012
反応Ｆにおいて、図式ＸＶにより表されるナフトールは、プロパルギルアルコールと結合して、図式ＸＶＩにより表されるインデノナフトピランを生じる。化合物ＸＶＩは有機金属化合物と反応して、図式ＩＣのインデノナフトピランを生成する。化合物ＩＣ上の水酸基は、アルコールを用いてアルキル化されて、図式ＩＤのインデノナフトピラン上にエステル置換基を生じる。
【００３７】
【化１７】
2004531472.tif 000013
反応Ｇにおいて、図式ＸＩＩにより表されるオルトブロモアセトフェノンは、水素化ナトリウムおよび臭化銅の存在下で図式ＸＶＩＩにより表されるジエチルマロン酸塩と反応して、図式ＸＶＩＩＩにより表されるジヒドロキシナフタレンを生成する。化合物ＸＶＩＩＩが、プロパルギルアルコール（ＶＩ）と結合して、図式ＩＸＸにより表されるナフトピランを生成する。化合物ＩＸＸは炭酸カリウムの存在下でヨウ化メチルを用いてメチル化されて、図式ＸＸにより表されるナフトピランを生成する。図式ＸＸＩにより表されるアリールのグリニャール試薬の、化合物ＸＸとの反応は、図式ＸＸＩＩにより表されるナフトピランを生成する。化合物ＸＸＩＩはアルキルリチウムと反応して、図式ＸＸＩＩＩにより表される、カルビノール誘導体を生成する。酸を用いた化合物ＸＸＩＩＩの環化は、図式ＩＥにより表される、所望されるインデノナフトピランを生成する。
【００３８】
【化１８】
2004531472.tif 000014
図式Ｉにより表される化合物は、有機物のフォトクロミック物質が使用され得る、以下の適用（例えば、光学的レンズ（例えば、画像を修正する眼のレンズ、コンタクトレンズレンズおよび平面レンズ）、フェイスシールド、ゴーグル、バイザー、カメラレンズ、窓、自動車のウインドシールド、飛行機および自動車の透明部分（例えば、Ｔ−ルーフ、サイドライトおよびバックライト）、プラスチックフィルムおよびプラスチックシート、織物、ならびにコーティング（例えば、コーティング組成物））において使用され得る。本明細書中に使用される場合、コーティング組成物は、ポリウレタン、エポキシ樹脂および化学合成ポリマーを生成するために使用される他の樹脂のような物質から調製される、ポリマー性コーティング組成物；ペンキ（すなわち、装飾、保護および／または物の識別のために使用される、着色した液体またはペースト）；およびインク（すなわち、物に文字を書き、そして物に印刷するために使用される、着色した液体またはペースト）を含むことが本明細書中で定義される。本発明の化合物を含むコーティング組成物のための、可能性ある基材としては、紙、ガラス、セラミック、木、レンガ、織物、金属およびポリマー性有機金属が挙げられる。
【００３９】
コーティング組成物は、光学素子上の被膜、機密文書上の検証印（例えば、通帳、パスポートおよび運転免許書のような書面、ここでは、確実性の認証または検証が所望され得る）を生成するために使用され得る。図式Ｉにより表される、インデノナフトピランは、無色から、黄／茶から青／灰までの範囲の色までの色調変化を示す。
【００４０】
本発明の範囲内のインデノナフトピラン化合物の例は、以下のとおりである：
（ａ）３，３，９−トリフェニル−３Ｈ−９Ｈ−インデノ［３’，２’：３，４］ナフト［１，２−ｂ］ピラン；
（ｂ）３，３−ジ（４−メトキシフェニル）−９−フェニル−３Ｈ−９Ｈ−インデノ［３’，２’：３，４］ナフト［１，２−ｂ］ピラン；
（ｃ）３−（４−メトキシフェニル）−３，９−ジフェニル−３Ｈ−９Ｈ−インデノ［３’，２’：３，４］ナフト［１，２−ｂ］ピラン；
（ｄ）３−（４−モルホリノフェニル）−３，９−ジフェニル−３Ｈ−９Ｈ−インデノ［３’，２’：３，４］ナフト［１，２−ｂ］ピラン；
（ｅ）３，３−ジ（４−メトキシフェニル）−９−（３−メトキシフェニル）−１１−メトキシ−３Ｈ−９Ｈ−インデノ［３’，２’：３，４］ナフト［１，２−ｂ］ピラン；
（ｆ）３−（４−メトキシフェニル）−３−フェニル−９−（３−メトキシフェニル）−１１−メトキシ−３Ｈ−９Ｈ−インデノ［３’，２’：３，４］ナフト［１，２−ｂ］ピラン；
（ｇ）３−（４−メトキシフェニル）−３−フェニル−９−メチル−１１−メトキシ−９−（３−メトキシフェニル）−３Ｈ−９Ｈ−インデノ  ［３’，２’：３，４］ナフト［１，２−ｂ］ピラン；
（ｈ）３，３−ジ（４−メトキシフェニル）−９−メチル−１１−メトキシ−９−（３−メトキシフェニル）−３Ｈ−９Ｈ−インデノ［３’，２’：３，４］ナフト［１，２−ｂ］ピラン；
（ｉ）３，３−ジ（４−メトキシフェニル）−９−メチル−１１−メトキシ−３Ｈ−９Ｈ−インデノ［３’，２’：３，４］ナフト［１，２−ｂ］ピラン；
（ｊ）３，３−ジ（４−メトキシフェニル）−９，９−ジメチル−１１−メトキシ−３Ｈ−９Ｈ−インデノ［３’，２’：３，４］ナフト［１，２−ｂ］ピラン；
（ｋ）３−（４−メトキシフェニル）−３−フェニル−９，９−ジメチル−１１−メトキシ−３Ｈ−９Ｈ−インデノ［３’，２’：３，４］ナフト［１，２−ｂ］ピラン；
（１）３，３−ジ（４−メトキシフェニル）−９，９−ジメチル−７，１１−ジメトキシ−３Ｈ−９Ｈ−インデノ［３’，２’：３，４］ナフト［１，  ２−ｂ］ピラン；
（ｍ）３−（４−メトキシフェニル）−３−フェニル−９，９−ジメチル−７，１１−ジメトキシ−３Ｈ−９Ｈ−インデノ［３’，２’：３，４］ナフト［１，２−ｂ］ピラン；
（ｎ）３−（４−モルホリノフェニル）−３−フェニル−９，９−ジメチル−７，１１−ジメトキシ−３Ｈ−９Ｈ−インデノ［３’，２’：３，４］ナフト［１，２−ｂ］ピラン；
（ｏ）３，３−ジ（４−メトキシフェニル）−９−メチル−１１，１３−ジメトキシ−３Ｈ−９Ｈ−インデノ［３’，２’：３，４］ナフト［１，２−ｂ］ピラン；
（ｐ）３−（４−メトキシフェニル）−３−フェニル−９−メチル−１１，１３−ジメトキシ−３Ｈ−９Ｈ−インデノ［３’，２’：３，４］ナフト［１，２−ｂ］ピラン；
（ｑ）３−（４−メトキシフェニル）−３−フェニル−９，９−ジメチル−３Ｈ−９Ｈ−ベンゾ［４”，５”］インデノ［３’，２’：３，４］ナフト［１，２−ｂ］ピラン；および
（ｒ）３，３−ジ（４−メトキシフェニル−９，９−ジメチル−１１−フルオロ−３Ｈ−９Ｈ−インデノ［３’，２’：３，４］ナフト［１，２−ｂ］ピラン。
【００４１】
本発明のフォトクロミックインデノナフトピランは、各々、単独で、または本発明の他のインデノナフトピランと合わせて使用され得ることが意図される。あるいは、本発明のフォトクロミックインデノナフトピランは、１以上の他の適切な補足的な有機フォトクロミック材料（すなわち、４００ｎｍ〜７００ｎｍの範囲内に少なくとも１つの活性化吸収極大を有する有機フォトクロミック化合物、またはこの化合物を含む物質）と合わせて使用され得る。このフォトクロミック化合物は、適切な色に活性化される場合に色を呈するフォトクロミック物品を調製するために使用されるポリマー有機ホスト材料中に、組み込まれ得る（例えば、溶解され得るかまたは分散され得る）。補足的な有機フォトクロミック材料としては、以下が挙げられ得る：インデノナフトピラン、ナフトピラン、ベンゾピラン、フェナントロピラン、スピロ（ベンズインドリン）ナフトピラン、スピロ（インドリン）ベンゾピラン、スピロ（インドリン）ナフトピラン、スピロ（インドリン）キノピラン、スピロ（インドリン）ピラン、スピロ（インドリン）ナフトオキサジン、スピロ（インドリン）ピリドベンゾオキサジン、スピロ（ベンズインドリン）ピリドベンゾオキサジン、スピロ（ベンズインドリン）ナフトオキサジン、スピロ（インドリン）ベンゾキサジン、有機金属ジチゾネート（例えば、水銀ジチゾン（ｍｅｒｃｕｒｙ  ｄｉｔｈｉｚｏｎａｔｅ）、フルギド、フルギミド（ｆｕｌｇｉｍｉｄｅ）およびこのようなフォトクロミック化合物の混合物）。このようなフォトクロミック化合物は、米国特許第５，６４５，７６７号および同第６，１５３，１２６号に記載される。
【００４２】
本発明のフォトクロミック化合物は、種々の手段によってポリマー有機ホスト材料または他の基材と会合され得る。これらは、ホスト材料に組み込まれ得る（すなわち、溶解および／または分散され得る）か、ホスト材料の他の成分と重合され得るか、そして／または基材に塗布されるコーティング（例えば、このポリマー有機ホスト材料の一方の表面に塗布されるポリマーコーティング）に組み込まれ得る。
【００４３】
本明細書中に記載のフォトクロミック物質の各々は、フォトクロミック化合物または化合物の混合物が会合する有機ホスト材料または基材が、フィルター処理していない太陽光により活性化された場合に結果として所望の色（例えば、実質的に中間の色、すなわち、この活性化されたフォトクロミック化合物の色を仮定して可能な限り中間色に近い色）を示すような量で（または割合で）使用され得る。中間灰色および中間褐色の色が好ましい。中間の色のさらなる議論および色を記載する方法は、米国特許第５，６４５，７６７号の第１２欄６６行目〜第１３欄１９行目に見出され得る。
【００４４】
コーティング組成物またはホスト材料に塗布されるかまたは組み込まれるフォトクロミックインデノナフトピランの量は、活性化した際に肉眼で識別できるフォトクロミック効果を生じるに十分な量が使用されるのであれば、さほど重要ではない。該して、このような量は、フォトクロミック量として記載され得る。使用される特定の量は、その照射に際して所望される色の強度およびフォトクロミック化合物を組み込むかまたは塗布するために使用される方法にしばしば依存する。代表的には、塗布されるかまたは組み込まれるフォトクロミック化合物が多くなるほど、ある特定の限界量まで色の強度は強くなる。
【００４５】
使用される前述のフォトクロミック化合物の相対量は、このような化合物の活性化種の色の相対強度、所望される最終的な色、およびホスト材料または基材に適用する方法によって変化し、そしてこれらに一部依存する。概して、フォトクロミック光学的ホスト材料に組み込まれるか塗布される総フォトクロミック化合物の量は、フォトクロミック化合物が組み込まれるかまたは塗布される表面の１ｃｍ２あたり、０．０５〜２．０ｍｇ、例えば、０．２〜１．０ｍｇの範囲であり得る。コーティング組成物に組み込まれるフォトクロミック材料の量は、液体コーティング組成物の重量に基づいて、０．１〜４０重量％の範囲であり得る。
【００４６】
本発明のフォトクロミックインデノナフトピランは、当該技術分野で記載される種々の方法によって、ホスト材料と会合され得る。例えば、米国特許第５，６４５，７６７号の第１３欄４０行目〜５８行目を参照のこと。フォトクロミック化合物の水性もしくは有機性の溶液もしくは分散物は、ポリマー有機ホスト材料または他の材料（例えば、テキスタイルおよびコーティング組成物）にフォトクロミック化合物を組み込むために使用され得る。コーティング組成物は、米国特許第３，９７１，８７２号、同第６，０２５，０２６号および同第６，１５０，４３０号に記載されるようなコーティングプロセスを使用して、基材に塗布され得る。
【００４７】
ポリマーコーティングの適用は、例えば、スプレーコーティング、スピンコーティング、スプレッドコーティング、カーテンコーティング、浸漬被覆、キャスティング、またはローラー塗布のようなコーティング技術において使用される方法のいずれか、およびオーバーレイを調製する際に使用される方法（例えば、米国特許第４，８７３，０２９号に記載される型の方法）によってであり得る。選択された塗布方法は、硬化されるコーティングの厚みに依存する。１〜５０ミクロンの範囲の厚みを有するコーティングは、コーティング技術において使用される従来方法により塗布され得る。５０ミクロンを超える厚みのコーティングは、代表的にはオーバーレイのために使用される成形方法を必要とし得る。
【００４８】
ポリマーコーティング組成物は、熱可塑性コーティングまたは熱硬化性コーティングを生じる組成物を含み、この組成物は、Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，第４版，第６巻，６６９〜７６０頁に記載される。このコーティングは、ポリウレタン、メラミン樹脂、ポリビニルアルコール、ポリアクリレート、ポリメタクリレート、ポリアミド樹脂およびエポキシ樹脂からなる群より選択される少なくとも１つのポリマーを含み得る。このようなポリマー形成コーティング組成物は、米国特許第４，４２５，４０３号に記載される。
【００４９】
ホスト材料は、通常、透明であるが、半透明であっても、不透明ですらあってもよい。このホスト材料は、フォトクロミック物質を活性化する電磁スペクトルの一部（すなわち、物質のオープン形態もしくは呈色形態を生成する紫外（ＵＶ）光の波長）およびそのＵＶ活性化形態（すなわち、オープン形態）において物質の最大吸収波長を含む可視スペクトルの一部を透過性であることが必要であるのみである。好ましくは、このホストの色は、フォトクロミック化合物の活性化形態の色をマスクするような色であるべきではない。すなわち、色変化は、観察者に容易に明らかであるような色であるべきである。適合性の色合いは、米国特許第５，６４５，７６７号の第１３欄５９行目〜第１４欄３行目に記載されるようなホスト材料に適用され得る。
【００５０】
最も好ましくは、このポリマー有機ホスト材料は、固体の透明なまたは光学的に透明な材料（例えば、度のない眼用レンズまたはコンタクトレンズ、窓、自動車用の透明材料（例えば、前面ガラス）、飛行機用の透明材料、プラスチック薄板（ｐｌａｓｔｉｃ  ｓｈｅｅｔｉｎｇ）、ポリマーフィルムなどのような光学的適用に適切な材料））である。
【００５１】
本明細書中に記載されるフォトクロミック化合物とともに使用され得るポリマー有機ホスト材料の例としては、以下が挙げられる：ポリマー（すなわち、ビス（アリルカーボネート）モノマー、ジエチレングリコールジメタクリレートモノマー、ジイソプロペニルベンゼンモノマー、エトキシ化ビスフェノールＡジメタクリレートモノマー、エチレングリコールビスメタクリレートモノマー、ポリ（エチレングリコール）ビスメタクリレートモノマー、エトキシ化フェノールビスメタクリレートモノマー、アルコキシ化多価アルコールアクリレートモノマー（例えば、エトキシ化トリメチロールプロパントリアクリレートモノマー）、ウレタンアクリレートモノマー（例えば、米国特許第５，３７３，０３３号に記載されるもの）、およびビニルベンゼンモノマー（例えば、米国特許第５，４７５，０７４号に記載されるもの）、およびスチレンのホモポリマーおよびコポリマー）；ポリマー（すなわち、一官能性または多官能性（例えば、二官能性または多官能性）のアクリレートおよび／またはメタクリレートモノマーのホモポリマーおよびコポリマー）、ポリ（Ｃ１〜Ｃｌ２アルキルメタクリレート）（例えば、ポリ（メチルメタクリレート））、ポリ（オキシアルキレン）ジメタクリレート、ポリ（アルコキシ化フェノールメタクリレート）、酢酸セルロース、三酢酸セルロース、酢酸プロピオン酸セルロース、酢酸酪酸セルロース、ポリ（酢酸ビニル）、ポリ（ビニルアルコール）、ポリ（塩化ビニル）、ポリ（塩化ビニリデン）、ポリウレタン、ポリチオウレタン、熱可塑性ポリカーボネート、ポリエステル、ポリ（エチレンテレフタレート）、ポリスチレン、ポリ（αメチルスチレン）、コポリ（スチレン−メチルメタクリレート）、コポリ（スチレン−アクリロニトリル）、ポリビニルブチラル、ならびにポリマー（すなわち、ジアリリデンペンタエリスリトール、特にポリオール（アリルカーボネート）モノマーとのコポリマー、例えば、ジエチレングリコールビス（アリルカーボネート）、ならびにアクリレートモノマー（例えば、エチルアクリレート、ブチルアクリレート）のホモポリマーおよびコポリマー。ポリマー有機ホスト材料のさらなる例は、米国特許第５，７５３，１４６号、第８欄６２行目〜第１０欄３４行目に開示される。
【００５２】
透明コポリマーおよび透明ポリマーのブレンドはまた、ホスト材料として適切である。好ましくは、フォトクロミックポリマーコーティング組成物のためのこのホスト材料または基材は、熱可塑性ポリカーボネート樹脂（例えば、ビスフェノールＡおよびホスゲンから誘導されたカーボネート結合樹脂）（これは、商標名ＬＥＸＡＮの下で市販されている）；ポリエステル（例えば、商標名ＭＹＬＡＲの下で市販されている材料）；ポリ（メチルメタクリレート）（例えば、商標名ＰＬＥＸＩＧＬＡＳの下で市販されている材料）；ポリオール（アリルカーボネート）モノマー、特に、ジエチレングリコールビス（アリルカーボネート）（このモノマーは、商標名ＣＲ−３９の下で市販されている）の重合物、およびポリオール（アリルカーボネート）のコポリマーの重合物（例えば、他の共重合可能なモノマー材料とのジエチレングリコールビス（アリルカーボネート））（例えば、酢酸ビニルとのコポリマー）、例えば、８０〜９０％のジエチレングリコールビス（アリルカーボネート）および１０〜２０％の酢酸ビニル（特に、８０〜８５％のビス（アリルカーボネート）および１５〜２０％の酢酸ビニル）のコポリマー、および末端ジアクリレート官能基を有するポリウレタンとのコポリマー（米国特許第４，３６０，６５３号および同第４，９９４，２０８号に記載される）；ならびに脂肪族ウレタンとのコポリマー（その末端部分は、アリル基またはアクリル（ａｃｒｙｌｙｌ）官能基を含む）（米国特許第５，２００，４８３号に記載される）；ポリ（酢酸ビニル）、ポリビニルブチラル、ポリウレタン、ポリチオウレタン、ジエチレングリコールジメタクリレートモノマー、ジイソプロペニルベンゼンモノマー、エトキシ化ビスフェノールＡジメタクリレートモノマー、エチレングリコールビスメタクリレートモノマー、ポリ（エチレングリコール）ビスメタクリレートモノマー、エトキシ化フェノールビスメタクリレートモノマーおよびエトキシ化トリメチロールプロパントリアクリレートモノマーからなる群より選択されるメンバーのポリマー；酢酸セルロース、プロピオン酸セルロース、酪酸セルロース、酢酸酪酸セルロース、ポリスチレンならびにメチルメタクリレート、酢酸ビニルおよびアクリロニトリルとのスチレンのコポリマー。
【００５３】
より具体的に意図されるものは、本発明のフォトクロミックインデノナフトピランの、光学有機樹脂モノマーとの使用である。この光学有機樹脂モノマーは、光学的に透明なコーティングおよび重合物（すなわち、光学適用（例えば、平レンズおよび眼のレンズ、窓、および自動車の透明部品）に適切な材料）を製造するために使用される。このような光学的に透明な重合物は、１．４８〜１．７５の範囲（例えば、１．４９５〜１．６６）であり得る屈折率を有し得る。
【００５４】
特に意図されるものは、ＰＰＧ  Ｉｎｄｕｓｔｒｉｅｓ，Ｉｎｃ．によって、ＣＲ−の指定のもとで販売されている光学樹脂（例えば、ＣＲ−３０７、ＣＲ−４０７およびＣＲ−６０７）の重合物、ならびにハードコンタクトレンズまたはソフトコンタクトレンズとして使用するために調製される重合物である。両方の型のコンタクトレンズを製造するための方法は、米国特許第５，１６６，３４５号の、第１１欄第５２行〜第１２欄第５２行に開示されている。本発明のフォトクロミックナフトピランと共に使用するために意図されるさらなる重合物は、米国特許第５，９６５，６３０号に記載される、水含有量の高いソフトコンタクトレンズ、および米国特許第５，９６５，６３１号に記載される、長期着用コンタクトレンズを形成するために使用される重合物である。
【００５５】
本発明を、以下の実施例においてさらに具体的に記載する。これらの実施例は、例示のみとして意図される。なぜなら、これらの実施例における多数の改変およびバリエーションが、当業者に明らかであるからである。
【００５６】
（実施例１）
（工程１）
１−メトキシナフタレン（１００グラム）、１０８グラムの塩化ベンゾイルおよび６００ミリリットル（ｍＬ）の塩化メチレンを、乾燥した丸底フラスコ中で混合し、そして３〜５℃で攪拌した。無水塩化アルミニウム（１００グラム）を、この反応混合物にゆっくりと添加し、そして２時間攪拌した。この反応混合物を２リットルの１０％塩酸／氷混合物に注ぎ、そして半時間攪拌した。有機層を分離し、水で洗浄し、次いで５重量％のＮａＯＨ水溶液によって洗浄し、そして再度、水で洗浄した。有機層を、硫酸マグネシウムで乾燥し、そして濾過した。その濾液を濃縮し、そしてヘキサンから結晶化させて、１６０グラムの固体生成物を得た、核磁気共鳴（ＮＭＲ）分析は、この生成物が、フェニル１−（４−メトキシナフチル）メタノンと一致する構造を有することを示した。
【００５７】
（工程２）
フェニル１−（４−メトキシナフチル）メタノン（３．５グラム、１３．３ミリモル）を、窒素雰囲気下で反応フラスコ中で６０ｍＬの無水テトラヒドロフランに溶解し、そしてこの反応混合物を、−５℃に冷却した。過剰のフェニルリチウム（１．８Ｍ溶液、１４．３ｍＬ）を、攪拌しながら滴下し、そしてこの反応混合物を、一晩攪拌した。この反応混合物を水でクエンチし、そして２規定（Ｎ）の水性塩酸（ＨＣ１）で、ｐＨ７まで酸性化した。有機相を分離し、溶媒を除去して、黄色の固体を定量的に得た。質量分析およびプロトンＮＭＲ分析は、この生成物が、ジフェニル−（１−（４−メトキシ）ナフチル）メタノールと一致する構造を有することを示した。
【００５８】
（工程３）
ジフェニル−（１−（４−メトキシ）−ナフチル）メタノール（２．３９グラム、７．０３ミリモル）を、攪拌しながら、予め煮沸したｏ−リン酸（５０ｍＬ）を含む反応フラスコに添加した。この反応混合物を５０分間、１００℃に加熱した。この反応混合物を、氷上に注いだ。得られた有機沈澱物を、濾過によって分離し、そして水で洗浄した。水相を、酢酸エチルで抽出した。この酢酸エチル相を分離し、そして無水硫酸マグネシウムで乾燥した。溶媒を、減圧下で除去した。有機物の固体を合わせて、黄色の固体を得、これを、さらに精製することなく次の工程に持ち越した。質量分析、プロトンＮＭＲおよび炭素−１３  ＮＭＲ分析は、この生成物が、７−フェニル−１，１１ｂ−ジヒドロベンジル（ａ）フルオレン−２−オンと一致する構造を有することを示した。
【００５９】
（工程４）
工程３から得た黄色固体を、トルエン（１００ｍＬ）を含む反応フラスコに添加した。水酸化カリウム（１．７５グラム）の、９５％エタノール（５０ｍＬ）溶液を添加し、そしてこの反応混合物を、１時間煮沸した。有機溶媒を減圧下で除去し、酢酸エチルを添加し、そしてこの混合物を、２Ｎの水性ＨＣ１で洗浄して、残余の塩基をクエンチした。有機相を分離し、そして無水硫酸ナトリウムで乾燥し、溶媒を減圧下で除去し、そして残余の油状物をヘキサンから結晶化させて、１．８５グラムの褐色粉末を得た。ＮＭＲ分析は、この生成物が、７−フェニル−ベンゾ（ａ）フルオレン−２−オールと一致する構造を有することを示した。
【００６０】
（工程５）
工程４から得た７−フェニル−ベンゾ（ａ）フルオレン−２−オール（０．４グラム）を、４０ｍＬのクロロホルムを含む反応フラスコに添加した。触媒量のｐ−ドデシルベンゼンスルホン酸（約２０ミリグラム）を添加し、続いて１，１−ジフェニル−２−プロピン−１−オール（１，１−ｄｉｐｈｅｎｙｌ−２−ｐｒｏｐｙｎ−１−ｏｌ）（０．２１グラム）を添加し、そしてこの反応混合物を、周囲温度で２４時間攪拌した。溶媒を、減圧下で除去した。この反応混合物を、ジクロロメタン：ヘキサンの１：２の混合物を溶出液として使用して、カラムクロマトグラフィーによって分離した。一番上の画分を収集した。溶媒をエバポレーションによって除去し、そして残渣をメタノールで粉砕して、０．２１グラムの淡桃色固体を得た。プロトンＮＭＲおよび炭素−１３  ＮＭＲ、ならびにＭＳの分析は、この生成物が、３，３，９−トリフェニル−３Ｈ−９Ｈ−インデノ［３’，２’：３，４］ナフト［１，２−ｂ］ピランと一致する構造を有することを示した。
【００６１】
（実施例２）
工程５において、１，１−ビス（４−メトキシフェニル）−２−プロピン−１−オールを１，１−ジフェニル−２−プロピン−１−オールの代わりに使用したことを除いて、実施例１の手順に従い、所望の生成物を得た。ＮＭＲ分析は、この生成物が、３，３−ジ（４−メトキシフェニル）−９−フェニル−３Ｈ−９Ｈ−インデノ［３’，２’：３，４］ナフト［１，２−ｂ］ピランと一致する構造を有することを示した。
【００６２】
（実施例３）
工程５において、１−フェニル，１−（４−メトキシフェニル）−２−プロピン−１−オールを１，１−ジフェニル−２−プロピン−１−オールの代わりに使用し、そして酢酸エチル／ヘキサンの１：９の混合物を溶出液として使用したことを除いて、実施例１の手順に従い、所望の生成物を生成した。ＮＭＲ分析は、この生成物が、３−（４−メトキシフェニル）−３，９−ジフェニル−３Ｈ−９Ｈ−インデノ［３’，２’：３，４］ナフト［１，２−ｂ］ピランと一致する構造を有することを示した。
【００６３】
（実施例４）
工程５において、１−フェニル，１−（４−モルホリノフェニル）−２−プロピン−１−オールを１，１−ジフェニル−２−プロピン−１−オールの代わりに使用し、そして酢酸エチル／ヘキサンの１：９の混合物を溶出液として使用したことを除いて、実施例１の手順に従い、所望の生成物を生成した。ＮＭＲ分析は、この生成物が、３−（４−モルホリノフェニル）−３，９−ジフェニル−３Ｈ−９Ｈ−インデノ［３’，２’：３，４］ナフト［１，２−ｂ］ピランと一致する構造を有することを示した。
【００６４】
（実施例５）
工程１において、３−メトキシ塩化ベンゾイルを塩化ベンゾイルの代わりに使用し、そして工程２において、３−メトキシフェニルマグネシウムブロミドをフェニルリチウムの代わりに使用し、そして工程５において、１，１−ビス（４−メトキシフェニル）−２−プロピン−１−オールを１，１−ジフェニル−２−プロピン−１−オールの代わりに使用し、そしてヘキサン／ジクロロメタン／酢酸エチルの５：４：１の混合物を溶出液として使用したことを除いて、実施例１の手順に従い、所望の生成物を生成した。ＮＭＲ分析は、この生成物が、３，３−ジ（４−メトキシフェニル）−９−（３−メトキシフェニル）−１１−メトキシ−３Ｈ−９Ｈ−インデノ［３’，２’：３，４］ナフト［１，２−ｂ］ピランと一致する構造を有することを示した。
【００６５】
（実施例６）
工程５において、１−フェニル，１−（４−メトキシフェニル）−２−プロピン−１−オールを１，１−ジフェニル−２−プロピン−１−オールの代わりに使用し、そしてヘキサン／ジクロロメタン／酢酸エチルの５：４：１の混合物を溶出液として使用したことを除いて、実施例５の手順に従い、所望の生成物を生成した。ＮＭＲ分析は、この生成物が、３−（４−メトキシフェニル）−３−フェニル−９−（３−メトキシフェニル）−１１−メトキシ−３Ｈ−９Ｈ−インデノ［３’，２’：３，４］ナフト［１，２−ｂ］ピランと一致する構造を有することを示した。
【００６６】
（実施例７）
実施例６の生成物である３−（４−メトキシフェニル）−３−フェニル−９−（３−メトキシフェニル）−１１−メトキシ−３Ｈ−９Ｈ−インデノ［３’，２’：３，４］ナフト［１，２−ｂ］ピラン（０．５３グラム）を、２０ｍＬの無水テトラヒドロフランを含む反応フラスコに添加した。この反応混合物を−７８℃に冷却した。ｎ−ブチルリチウム（ヘキサン中２．５Ｍ、１．６ｍＬ）を、窒素雰囲気下で、攪拌しながら滴下した。淡褐色から暗褐色への即時の色の変化が観察された。この反応混合物を３０分間撹拌し、この時点で、ヨウ化メチル（０．８ｍＬ、１２．８ｍｍｏｌ）を攪拌しながら滴下した。この反応混合物を、周囲温度で２４時間攪拌した。溶媒を、減圧下で除去した。残渣を、２０ｍＬの水で処理した。有機物の固体を合わせ、そしてヘキサン／ジクロロメタン／酢酸エチルの１５：４：１の混合物を溶出液として使用して、カラムクロマトグラフィーによって分離して、０．４グラムの黄色固体生成物を得た。プロトンＮＭＲおよび炭素−１３  ＮＭＲ、ならびにＭＳの分析は、この生成物が、３−（４−メトキシフェニル）−３−フェニル−９−メチル−１１−メトキシ−９−（３−メトキシフェニル）−３Ｈ−９Ｈ−インデノ［３’，２’：３，４］ナフト［１，２−ｂ］ピランと一致する構造を有することを示した。
【００６７】
（実施例８）
３，３−ジ（４−メトキシフェニル）−９−（３−メトキシフェニル）−１１−メトキシ−３Ｈ−９Ｈ−インデノ［３’，２’：３，４］ナフト［１，２−ｂ］ピランを３−（４−メトキシフェニル）−３−フェニル−９−（３−メトキシフェニル）−３Ｈ−９Ｈ−インデノ［３’，２’：３，４］ナフト［１，２−ｂ］ピランの代わりに使用したことを除いて、実施例７の手順に従い、所望の生成物を生成した。プロトンＮＭＲおよび炭素−１３  ＮＭＲ、ならびにＭＳの分析は、この生成物が、３，３−ジ（４−メトキシフェニル）−９−メチル−１１−メトキシ−９−（３−メトキシフェニル）−３Ｈ−９Ｈ−インデノ［３’，２’：３，４］ナフト［１，２−ｂ］ピランと一致する構造を有することを示した。
【００６８】
（実施例９）
工程１において、３−メトキシ塩化ベンゾイルを塩化ベンゾイルの代わりに使用し、そして工程２において、メチルマグネシウムクロリドをフェニルリチウムの代わりに使用し、そして工程５において、１，１−ビス（４−メトキシフェニル）−２−プロピン−１−オールを１，１−ジフェニル−２−プロピン−１−オールの代わりに使用したことを除いて、実施例１の手順に従い、所望の生成物を生成した。ＮＭＲ分析は、この生成物が、３，３−ジ（４−メトキシフェニル）−９−メチル−１１−メトキシ−３Ｈ−９Ｈ−インデノ［３’，２’：３，４］ナフト［１，２−ｂ］ピランと一致する構造を有することを示した。
【００６９】
（実施例１０）
３，３−ジ（４−メトキシフェニル）−９−メチル−１１−メトキシ−３Ｈ−９Ｈ−インデノ［３’，２’：３，４］ナフト［１，２−ｂ］ピランを、３−（４−メトキシフェニル）−３−フェニル−９−（３−メトキシフェニル）−３Ｈ−９Ｈ−インデノ［３’，２’：３，４］ナフト［１，２−ｂ］ピランの代わりに用いて、所望の生成物を生成したことを除いて、実施例７の手順に従った。プロトンＮＭＲ分析および炭素−１３ＮＭＲ分析およびＭＳ分析は、３，３−ジ（４−メトキシフェニル）−９，９−ジメチル−１１−メトキシ−３Ｈ−９Ｈ−インデノ［３’，２’：３，４］ナフト［１，２−ｂ］ピランと一致する構造を有する生成物を示した。
【００７０】
（実施例１１）
工程５において、１−（４−メトキシフェニル）−１−フェニル−２−プロピン−１−オールを、１，１−ジフェニル−２−プロピン−１−オールの代わりに用いて、所望の生成物を生成したことを除いて、実施例１０の手順に従った。ＮＭＲ分析は、３−（４−メトキシフェニル）−３−フェニル−９，９−ジメチル−１１−メトキシ−３Ｈ−９Ｈ−インデノ［３’，２’：３，４］ナフト［１，２−ｂ］ピランと一致する構造を有する生成物を示した。
【００７１】
（実施例１２）
工程１において、３−塩化メトキシベンゾイルを、塩化ベンゾイルの代わりに用い、そして１，６−ジメトキシナフタレンを、１−メトキシナフタレンの代わりに用いて、所望の生成物を生成したことを除いて、実施例１１の手順に従った。ＮＭＲ分析は、３，３−ジ（４−メトキシフェニル）−９，９−ジメチル−７，１１−ジメトキシ−３Ｈ−９Ｈ−インデノ［３’，２’：３，４］ナフト［１，２−ｂ］ピランと一致する構造を有する生成物を示した。
【００７２】
（実施例１３）
工程５において、１−（４−メトキシフェニル）−１−フェニル−２−プロピン−１−オールを、１，１−ジ（４−メトキシフェニル）−２−プロピン−１−オールの代わりに用いて、所望の生成物を生成したことを除いて、実施例１２の手順に従った。ＮＭＲ分析は、３−（４−メトキシフェニル）−３−フェニル−９，９−ジメチル−７，１１−ジメトキシ−３Ｈ−９Ｈ−インデノ［３’，２’：３，４］ナフト［１，２−ｂ］ピランと一致する構造を有する生成物を示した。
【００７３】
（実施例１４）
工程５において、１−（４−モルフォリノフェニル）−１−フェニル−２−プロピン−１−オールを、１，１ジ（４−メトキシフェニル）−２−プロピン−１−オールの代わりに用いて、所望の生成物を生成したことを除いて、実施例１２の手順に従った。ＮＭＲ分析は、３−（４−モルフォリノフェニル）−３−フェニル−９，９−ジメチル−７，１１−ジメトキシ−３Ｈ−９Ｈ−インデノ［３’，２’：３，４］ナフト［１，２−ｂ］ピランと一致する構造を有する生成物を示した。
【００７４】
（実施例１５）
工程１において、３，５−塩化ジメトキシベンゾイルを、塩化ベンゾイルの代わりに用いて、所望の生成物を生成したことを除いて、実施例９の手順に従った。ＮＭＲ分析は、３，３−ジ（４−メトキシフェニル）−９−メチル−１１，１３−ジメトキシ−３Ｈ−９Ｈ−インデノ［３’，２’：３，４］ナフト［１，２−ｂ］ピランと一致する構造を有する生成物を示した。
【００７５】
（実施例１６）
工程５において、１−（４−メトキシフェニル）−１−フェニル−２−プロピン−１−オールを、１，１ジ（４−メトキシフェニル）−２−プロピン−１−オールの代わりに用いて、所望の生成物を生成したことを除いて、実施例１５の手順に従った。ＮＭＲ分析は、３−（４−メトキシフェニル）−３−フェニル−９−メチル−１１，１３−ジメトキシ−３Ｈ−９Ｈ−インデノ［３’，２’：３，４］ナフト［１，２−ｂ］ピランと一致する構造を有する生成物を示した。
【００７６】
（実施例１７）
工程１において、１−塩化ナフトイルを、塩化３−メトキシベンゾイルの代わりに用いて、所望の生成物を生成したことを除いて、実施例１１の手順に従った。ＮＭＲ分析は、３−（４−メトキシフェニル）−３−フェニル−９，９−ジメチル−３Ｈ−９Ｈ−ベンゾ［４’’，５’’］インデノ［３’，２’：３，４］ナフト［１，２−ｂ］ピランと一致する構造を有する生成物を示した。
【００７７】
（実施例１８）
工程１において、塩化３−フルオロベンゾイルを、塩化３−メトキシベンゾイルの代わりに用いて、所望の生成物を生成したことを除いて、実施例１０の手順に従った。ＮＭＲ分析は、３，３−ジ（４−メトキシフェニル）−９，９−ジメチル−１１−フルオロ−３Ｈ−９Ｈ−インデノ［３’，２’：３，４］ナフト［１，２−ｂ］ピランと一致する構造を有する生成物を示した。
【００７８】
（比較実施例１）
米国特許第５，６４５，７６７号の比較実施例１の手順に従った。ＮＭＲスペクトルは、２，２−ジ（４−メトキシフェニル），５−メトキシカルボニル，６−フェニル−［２Ｈ］−ナフト［１，２−ｂ］ピランと一致する構造を有する生成物を示した。
【００７９】
（実施例１９）
（パートＡ）
試験を、実施例１〜１５、１７および１８および比較実施例１において記載したフォトクロミック化合物を用いて、以下の様式で行なった。１．５×１０−３モルの溶液を生じるように計算した量のフォトクロミック化合物を、４部のエトキシル化ビスフェノールＡジメタクリレート（ＢＰＡ  ２ＥＯ  ＤＭＡ）、１部のポリ（エチレングリコール）６００ジメタクリレート、および０．０３３重量パーセントの２，２’−アゾビス（２−メチルプロピオニトリル）（ＡＩＢＮ）のモノマーブレンド（５０ｇ）を含むフラスコに添加した。フォトクロミック化合物を、もし必要ならば、攪拌しそして緩やかに加熱することにより、モノマーブレンドに溶解した。透明な溶液が得られた後に、それを２．２ｍｍ×６インチ（１５．２４ｃｍ）×６インチ（１５．２４ｃｍ）の内部寸法を有するフラットシート型に注いだ。この型を、５時間の間隔にわたって４０℃から９５℃まで温度を増加させ、９５℃で３時間温度を保時し、２時間の間隔にわたって６０℃まで温度を下げ、次いで６０℃で１６時間温度を保持するするようにプログラムされた、水平式通気（ｈｏｒｉｚｏｎｔａｌ  ａｉｒ  ｆｌｏｗ）のプログラム可能な乾燥器内に密閉して置いた。この型を開いた後、ポリマーシートを、２インチ（５．１センチメートル）の試験正方形体にダイヤモンド刃のこぎりを用いて切断した。
【００８０】
実施例１６のフォトクロミック性質の試験を、以下の通りに行なった。生成物の１部分を、（ｄｉｇｌｙｍｅ）ジエチレングリコールジメチルエーテル内に取り込み、そして長波長紫外線を用いて照射した。サンプルの色は、透明から褐色に変化した。照射を停止後、サンプルの色は、褐色から透明に変化した。
【００８１】
（パートＢ）
パートＡのフォトクロミックの試験正方形体を、光学台上でフォトクロミック応答速度について試験した。光学台上での試験の前に、フォトクロミックの試験正方形体を、フォトクロミック化合物を活性化するために約１５分間、３６５ナノメートルの紫外光に曝し、次いでフォトクロミック化合物を漂白するために約１５分間、７６℃の乾燥器内に置いた。次いで、試験正方形体を室温まで冷し、少なくとも２時間、室内の蛍光灯に曝し、次いで試験前の少なくとも２時間、７２゜Ｆ（２２．２℃）で維持した光学台上でカバーを掛けておいた。２５０ワットのキセノンアーク灯、遠隔操作シャッター、アーク灯に対する熱シンクとして作用する硫酸銅浴、短波長放射を除くＳｃｈｏｔｔ  ＷＧ−３２０ｎｍカットオフフィルター；濃度フィルターおよび試験される正方形体を挿入するサンプルホルダーをこの台に取り付けた。光学台の電力出力（すなわち、サンプルレンズが曝された光の線量）を、検定標準として用いたフォトクロミック試験正方形体を用いて較正した。これは、０．１５から０．２０ミリワット／平方センチメートル（ｍＷ／ｃｍ２）の範囲の電力出力を生じた。電力出力の測定を、ＵＶ−Ａ検出器（シリアルナンバー２２４１１）またはこれに匹敵する装置を備えるＧＲＡＳＥＢＹ  Ｏｐｔｒｏｎｉｃｓ  Ｍｏｄｅｌ  Ｓ−３７１携帯型光度計（シリアルナンバー２１５３６）を使用して行なった。ＵＶ−Ａ検出器を、サンプルホルダー内に置き、そして光出力を測定した。電力出力に対する調整を、ランプのワット量を増加もしくは減少することによってか、または光路内の濃度フィルターを追加または取り除くことにより行なった。
【００８２】
モニタリングでは、タングステン電球からの平行ビームの光を、正方形体に対して垂直に小さな角度（約３０度）で、この正方形体を通過させた。正方形体を通過した後、タングステン電球からの光を測定されるフォトクロミック化合物の以前に測定した可視のλ  ｍａｘに設定したＳｐｅｃｔｒａｌ  Ｅｎｅｒｇｙ  Ｃｏｒｐ．ＧＭ−２００モノクロメーターを通して検出器に方向づけた。検出器からの出力シグナルを、ラジオメーターにより処理した。
【００８３】
吸光度（ΔＯＤ）における変化を、サンプルホルダー内に漂白した状態の試験正方形体を挿入し、１００％に透過率のスケールを調整し、試験正方形体を漂白した状態から活性化（すなわち、暗くなった）状態に変化させるための紫外線照射を提供するキセノンランプのシャッターを開き、活性化状態における透過率を測定し、そして以下の式に従い吸光度の変化を計算することにより実証した：ΔＯＤ＝ｌｏｇ（１００／％Ｔａ）、ここで％Ｔａは活性化状態において％透過率であり、そして対数は底１０である。ＬＡＢＴＥＣＨ  ＮＯＴＥＢＯＯＫｐｒｏソフトウェアを、すべての計算に用いた。
【００８４】
試験正方形体におけるフォトクロミック化合物の光学的性質を、表１において報告する。ＵＶ光に対するフォトクロミック化合物の応答の感度を表わすΔＯＤ／分を、ＵＶ照射の始めの５秒にわたって測定し、次いで１分間あたりの基準に対して表わした。飽和吸光度（飽和でのΔＯＤ）を、１５分間の連続したＵＶ照射を除いて、ΔＯＤ／分と同一の条件下で得た。
【００８５】
λ  ｍａｘ（Ｖｉｓ）は、試験正方形体におけるフォトクロミック化合物の活性化された（色のついた）形態の最大吸収が生じる、可視スペクトルの波長である。表１に報告したλ  ｍａｘ（Ｖｉｓ）波長を、Ｖａｒｉａｎ  Ｃａｒｙ  ３ｕｖ可視分光光度計において、パートＡのフォトクロミック試験正方形重合物を試験することにより実証した。漂白の速度（Ｔ１／２）は、活性化する光の供給源の除去後に、室温（７２゜Ｆ、２２．２℃）で最も高い吸光度の半分を示す、試験正方形体中のフォトクロミック化合物の活性化した形態の吸光度についての、時間間隔（秒）である。
【００８６】
実施例および比較実施例の各々の化合物は、明確な色の領域における可視スペクトル（可視のλ  ｍａｘ）において二重ピーク吸収を示した。最も高い可視のλ  ｍａｘ（バンド（Ｂａｎｄ）  Ｂ）について、対応する吸光度（ΔＯＤ／分および飽和でのΔＯＤ）ならびに実施例および比較実施例の所望の化合物についての漂白速度（Ｔ１／２）を表１に表す。
【００８７】
【表１】
2004531472.tif 000015
2004531472.tif 000016
表１の結果は、実施例１〜１５、１７および１８の化合物が、受容可能なフォトクロミック性質（例えば、感度、飽和での吸光度および漂白速度）を実証したことを示す。比較実施例１のような同じＢおよびＢ’の置換基を有する実施例２、５、８、９、１０、１２、１５および１８の化合物についてのデータの比較実施例１に対する比較は、バンドＡとＢの両方について、より高いλ  ｍａｘ値、および各々の実施例の化合物について、より短い漂白速度を示す。実施例の化合物についてのより高いλ  ｍａｘ値は、可視スペクトルにおける深色移動を実証する。
【００８８】
本発明を、その特定の実施形態の特定の項目を参照して記載した。このような項目は、本発明の範囲を限定とみなすことを意図しない。
【国際公開パンフレット】
2004531472.tif 000023
2004531472.tif 000024
2004531472.tif 000025
2004531472.tif 000026
2004531472.tif 000027
2004531472.tif 000028
2004531472.tif 000029
2004531472.tif 000030
2004531472.tif 000031
2004531472.tif 000032
2004531472.tif 000033
2004531472.tif 000034
2004531472.tif 000035
2004531472.tif 000036
2004531472.tif 000037
2004531472.tif 000038
2004531472.tif 000039
2004531472.tif 000040
2004531472.tif 000041
2004531472.tif 000042
2004531472.tif 000043
2004531472.tif 000044
2004531472.tif 000045
2004531472.tif 000046
2004531472.tif 000047
2004531472.tif 000048
2004531472.tif 000049
2004531472.tif 000050
2004531472.tif 000051
2004531472.tif 000052
2004531472.tif 000053
2004531472.tif 000054
2004531472.tif 000055
2004531472.tif 000056
2004531472.tif 000057
2004531472.tif 000058
2004531472.tif 000059
2004531472.tif 000060
2004531472.tif 000061
2004531472.tif 000062
2004531472.tif 000063
2004531472.tif 000064
2004531472.tif 000065
2004531472.tif 000066
2004531472.tif 000067
2004531472.tif 000068
2004531472.tif 000069
2004531472.tif 000070
2004531472.tif 000071
2004531472.tif 000072
2004531472.tif 000073
2004531472.tif 000074
2004531472.tif 000075
2004531472.tif 000076
2004531472.tif 000077
2004531472.tif 000078
2004531472.tif 000079
2004531472.tif 000080
【国際調査報告】
2004531472.tif 000081
2004531472.tif 000082
2004531472.tif 000083
2004531472.tif 000084